(57)【特許請求の範囲】
【請求項１】
下記一般式（１−１）または（１−２）で表されるｎ個の繰り返し単位からなる化合物を半導体活性層に含むことを特徴とする有機薄膜トランジスタ。
一般式（１−１）
【化１】
0005972230.tif 000076
（一般式（１−１）において、Ｒ11〜Ｒ14はそれぞれ独立に水素原子または置換基を表す。Ａｒ1およびＡｒ2はそれぞれ独立にヘテロアリーレン基またはアリーレン基を表す。Ｖ1は２価の連結基を表す。ｍは０〜６の整数を表し、ｍが２以上のとき、２つ以上のＶ1は同一であっても、異なっていても良い。ｎは２以上を表す。）
一般式（１−２）
【化２】
0005972230.tif 000077
（一般式（１−２）において、Ｃｙはベンゼン環、ナフタレン環またはアントラセン環を表し、Ｒ15〜Ｒ18はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
【請求項２】
前記一般式（１−２）で表されるｎ個の繰り返し単位からなる化合物が下記一般式（２−１）、（２−２）、（２−３）、（２−４）または（２−５）で表されるｎ個の繰り返し単位からなる化合物である、請求項１に記載の有機薄膜トランジスタ。
一般式（２−１）
【化３】
0005972230.tif 000078
一般式（２−２）
【化４】
0005972230.tif 000079
一般式（２−３）
【化５】
0005972230.tif 000080
一般式（２−４）
【化６】
0005972230.tif 000081
一般式（２−５）
【化７】
0005972230.tif 000082
（一般式（２−１）〜（２−５）中、Ｒ15〜Ｒ18およびＲ21〜Ｒ42はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
【請求項３】
前記一般式（１−１）、（１−２）および（２−１）〜（２−５）において、Ｖ1およびＶ2がそれぞれ独立に下記一般式（Ｖ−１）〜（Ｖ−１７）のいずれかで表される２価の連結基である、請求項１または２に記載の有機薄膜トランジスタ。
【化８】
0005972230.tif 000083
（一般式（Ｖ−１）〜（Ｖ−１７）中、＊はｍまたはｐが１のときはＡｒ1〜Ａｒ4のいずれかとの結合位置を示し、ｍまたはｐが２以上のときはＡｒ1〜Ａｒ4および一般式（Ｖ−１）〜（Ｖ−１７）で表される２価の連結基のいずれかとの結合位置を示す。一般式（Ｖ−１）、（Ｖ−２）、（Ｖ−５）、（Ｖ−６）、（Ｖ−９）〜（Ｖ−１１）、（Ｖ−１３）〜（Ｖ−１５）および（Ｖ−１７）中のＲはそれぞれ独立に水素原子またはアルキル基を表し、互いに隣り合うＲは結合して環を形成しても良い。一般式（Ｖ−４）、（Ｖ−７）、（Ｖ−８）および（Ｖ−１２）中のＺはそれぞれ独立に水素原子、アルキル基またはアルコキシ基を表し、互いに隣り合うＺは結合して環を形成しても良い。一般式（Ｖ−１６）中のＹはそれぞれ独立に水素原子、アルキル基、アルコキシ基、ＣＮ基またはＦ原子を表し、互いに隣り合うＹは結合して環を形成しても良い。）
【請求項４】
前記一般式（１−１）、（１−２）および（２−１）〜（２−５）において、Ｖ1およびＶ2がそれぞれ独立に前記一般式（Ｖ−１）〜（Ｖ−８）および（Ｖ−１１）〜（Ｖ−１５）のいずれかで表される２価の連結基である、請求項３に記載の有機薄膜トランジスタ。
【請求項５】
前記一般式（１−１）、（１−２）および（２−１）〜（２−５）において、Ａｒ1〜Ａｒ4がそれぞれ独立に下記一般式（４−１）、（４−２）または（４−３）で表される２価の連結基である、請求項１〜４のいずれか１項に記載の有機薄膜トランジスタ。
【化９】
0005972230.tif 000084
（一般式（４−１）〜（４−３）において、ＸはＳ原子、Ｏ原子またはＳｅ原子を表し、Ｃｙ2は１〜４個の環が縮環した構造を表し、Ｒ5〜Ｒ9はそれぞれ独立に水素原子または置換基を表す。ｑは０〜６の整数を表し、ｑが２以上のとき、２以上のＲ6はそれぞれ同一であっても異なっていても良い。波線は、シクロヘキサジエノン縮環部位との結合位置を表し、＃はＶ1またはＶ2との結合位置を表す。）
【請求項６】
前記一般式（１−１）、（１−２）および（２−１）〜（２−５）において、Ａｒ1〜Ａｒ4がそれぞれ独立に前記一般式（４−１）または（４−２）で表される２価の連結基である、請求項５に記載の有機薄膜トランジスタ。
【請求項７】
前記一般式（４−２）で表される２価の連結基が、下記一般式（５−１）〜（５−８）のいずれかで表される２価の連結基である、請求項５または６に記載の有機薄膜トランジスタ。
【化１０】
0005972230.tif 000085
（一般式（５−１）〜（５−８）中、Ｒ6は水素原子または置換基を表し、２個以上のＲ6は同一であっても、異なっていても良い。波線は、シクロヘキサジエノン縮環部位との結合位置を表し、＃はＶ1またはＶ2との結合位置を表す。）
【請求項８】
前記一般式（１−１）においてＲ11〜Ｒ14の少なくとも１つ、
前記一般式（１−２）においてＲ15〜Ｒ18の少なくとも１つ、
前記一般式（２−１）においてＲ15〜Ｒ18、Ｒ21およびＲ22の少なくとも１つ、
前記一般式（２−２）においてＲ15〜Ｒ18およびＲ23〜Ｒ26の少なくとも１つ、
前記一般式（２−３）においてＲ15〜Ｒ18およびＲ27〜Ｒ32の少なくとも１つ、
前記一般式（２−４）においてＲ15〜Ｒ18およびＲ33〜Ｒ36の少なくとも１つ、ならびに、
前記一般式（２−５）においてＲ15〜Ｒ18およびＲ37〜Ｒ42の少なくとも１つ
が下記一般式（Ｗ）で表される基である、請求項１〜７のいずれか１項に記載の有機薄膜トランジスタ。
−Ｌ−Ｒ      一般式（Ｗ）
（一般式（Ｗ）において、Ｌは下記一般式（Ｌ−１）〜（Ｌ−１２）のいずれかで表される２価の連結基または２以上の下記一般式（Ｌ−１）〜（Ｌ−１２）のいずれかで表される２価の連結基が結合した２価の連結基を表す。Ｒは置換または無置換のアルキル基、オキシエチレン単位の繰り返し数ｖが２以上のオリゴオキシエチレン基または、ケイ素原子数が２以上のオリゴシロキサン基、あるいは、置換または無置換のシリル基を表す。また、Ｒが置換または無置換のシリル基を表すのは、Ｒに隣接するＬが下記一般式（Ｌ−１）〜（Ｌ−３）で表される２価の連結基である場合に限る。）
【化１１】
0005972230.tif 000086
（一般式（Ｌ−１）〜（Ｌ−１２）において、波線部分はシクロヘキサジエノン骨格との結合位置を示す。＊は一般式（Ｌ−１）〜（Ｌ−１２）で表される２価の連結基およびＲのいずれかとの結合位置を示す。一般式（Ｌ−１０）におけるｍは４を表し、一般式（Ｌ−１１）および（Ｌ−１２）におけるｍは２を表す。一般式（Ｌ−１）、（Ｌ−２）、（Ｌ−１０）、（Ｌ−１１）および（Ｌ−１２）におけるＲ’はそれぞれ独立に水素原子または置換基を表す。）
【請求項９】
前記一般式（Ｗ）において、Ｌが一般式（Ｌ−１）、（Ｌ−４）または（Ｌ−８）のいずれかで表される２価の連結基またはこれらの２価の連結基が２以上結合した２価の連結基であることを特徴とする請求項８に記載の有機薄膜トランジスタ。
【請求項１０】
前記一般式（１−１）、（１−２）および（２−１）〜（２−５）において、ｎが１０以上であることを特徴とする請求項１〜９のいずれか１項に記載の有機薄膜トランジスタ。
【請求項１１】
下記一般式（１−１）または（１−２）で表されるｎ個の繰り返し単位からなる化合物。
一般式（１−１）
【化１２】
0005972230.tif 000087
（一般式（１−１）において、Ｒ11〜Ｒ14はそれぞれ独立に水素原子または置換基を表す。Ａｒ1およびＡｒ2はそれぞれ独立にヘテロアリーレン基またはアリーレン基を表す。Ｖ1は２価の連結基を表す。ｍは０〜６の整数を表し、ｍが２以上のとき、２つ以上のＶ1は同一であっても、異なっていても良い。ｎは２以上を表す。）
一般式（１−２）
【化１３】
0005972230.tif 000088
（一般式（１−２）において、Ｃｙはベンゼン環、ナフタレン環またはアントラセン環を表し、Ｒ15〜Ｒ18はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
【請求項１２】
前記一般式（１−２）で表されるｎ個の繰り返し単位からなる化合物が下記一般式（２−１）、（２−２）、（２−３）、（２−４）または（２−５）で表されるｎ個の繰り返し単位からなる化合物である、請求項１１に記載の化合物。
一般式（２−１）
【化１４】
0005972230.tif 000089
一般式（２−２）
【化１５】
0005972230.tif 000090
一般式（２−３）
【化１６】
0005972230.tif 000091
一般式（２−４）
【化１７】
0005972230.tif 000092
一般式（２−５）
【化１８】
0005972230.tif 000093
（一般式（２−１）〜（２−５）中、Ｒ15〜Ｒ18およびＲ21〜Ｒ42はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、２以上のとき、２つ以上のＶ2は同一であっても、異なっていても良い。ｎは２以上を表す。）
【請求項１３】
前記一般式（１−１）、（１−２）および（２−１）〜（２−５）において、Ｖ1およびＶ2がそれぞれ独立に下記一般式（Ｖ−１）〜（Ｖ−１７）のいずれかで表される２価の連結基である、請求項１１または１２に記載の化合物。
【化１９】
0005972230.tif 000094
（一般式（Ｖ−１）〜（Ｖ−１７）中、＊はｍまたはｐが１のときはＡｒ1〜Ａｒ4のいずれかとの結合位置を示し、ｍまたはｐが２以上のときはＡｒ1〜Ａｒ4および一般式（Ｖ−１）〜（Ｖ−１７）で表される２価の連結基のいずれかとの結合位置を示す。一般式（Ｖ−１）、（Ｖ−２）、（Ｖ−５）、（Ｖ−６）、（Ｖ−９）〜（Ｖ−１１）、（Ｖ−１３）〜（Ｖ−１５）および（Ｖ−１７）中のＲはそれぞれ独立に水素原子またはアルキル基を表し、互いに隣り合うＲは結合して環を形成しても良い。一般式（Ｖ−４）、（Ｖ−７）、（Ｖ−８）および（Ｖ−１２）中のＺはそれぞれ独立に水素原子、アルキル基またはアルコキシ基を表し、互いに隣り合うＺは結合して環を形成しても良い。一般式（Ｖ−１６）中のＹはそれぞれ独立に水素原子、アルキル基、アルコキシ基、ＣＮ基またはＦ原子を表し、互いに隣り合うＹは結合して環を形成しても良い。）
【請求項１４】
前記一般式（１−１）、（１−２）および（２−１）〜（２−５）において、Ｖ1およびＶ2がそれぞれ独立に前記一般式（Ｖ−１）〜（Ｖ−８）および（Ｖ−１１）〜（Ｖ−１５）のいずれかで表される２価の連結基である、請求項１３に記載の化合物。
【請求項１５】
前記一般式（１−１）、（１−２）および（２−１）〜（２−５）において、Ａｒ1〜Ａｒ4がそれぞれ独立に下記一般式（４−１）、（４−２）または（４−３）で表される２価の連結基である、請求項１１〜１４のいずれか１項に記載の化合物。
【化２０】
0005972230.tif 000095
（一般式（４−１）〜（４−３）において、ＸはＳ原子、Ｏ原子またはＳｅ原子を表し、Ｃｙ2は１〜４個の環が縮環した構造を表し、Ｒ5〜Ｒ9はそれぞれ独立に水素原子または置換基を表す。ｑは０〜６の整数を表し、ｑが２以上のとき、２以上のＲ6はそれぞれ同一であっても異なっていても良い。波線は、シクロヘキサジエノン縮環部位との結合位置を表し、＃はＶ1またはＶ2との結合位置を表す。）
【請求項１６】
前記一般式（１−１）、（１−２）および（２−１）〜（２−５）において、Ａｒ1〜Ａｒ4がそれぞれ独立に前記一般式（４−１）または（４−２）で表される２価の連結基である、請求項１５に記載の化合物。
【請求項１７】
前記一般式（４−２）で表される２価の連結基が、下記一般式（５−１）〜（５−８）のいずれかで表される２価の連結基である、請求項１５または１６に記載の化合物。
【化２１】
0005972230.tif 000096
（一般式（５−１）〜（５−８）中、Ｒ6は水素原子または置換基を表し、２個以上のＲ6は同一であっても、異なっていても良い。波線は、シクロヘキサジエノン縮環部位との結合位置を表し、＃はＶ1またはＶ2との結合位置を表す。）
【請求項１８】
前記一般式（１−１）においてＲ11〜Ｒ14の少なくとも１つ、
前記一般式（１−２）においてＲ15〜Ｒ18の少なくとも１つ、
前記一般式（２−１）においてＲ15〜Ｒ18、Ｒ21およびＲ22の少なくとも１つ、
前記一般式（２−２）においてＲ15〜Ｒ18およびＲ23〜Ｒ26の少なくとも１つ、
前記一般式（２−３）においてＲ15〜Ｒ18およびＲ27〜Ｒ32の少なくとも１つ、
前記一般式（２−４）においてＲ15〜Ｒ18およびＲ33〜Ｒ36の少なくとも１つ、ならびに、
前記一般式（２−５）においてＲ15〜Ｒ18およびＲ37〜Ｒ42の少なくとも１つ
が下記一般式（Ｗ）で表される基である、請求項１１〜１７のいずれか１項に記載の化合物。
−Ｌ−Ｒ      一般式（Ｗ）
（一般式（Ｗ）において、Ｌは下記一般式（Ｌ−１）〜（Ｌ−１２）のいずれかで表される２価の連結基または２以上の下記一般式（Ｌ−１）〜（Ｌ−１２）のいずれかで表される２価の連結基が結合した２価の連結基を表す。Ｒは置換または無置換のアルキル基、オキシエチレン単位の繰り返し数ｖが２以上のオリゴオキシエチレン基または、ケイ素原子数が２以上のオリゴシロキサン基、あるいは、置換または無置換のシリル基を表す。また、Ｒが置換または無置換のシリル基を表すのは、Ｒに隣接するＬが下記一般式（Ｌ−１）〜（Ｌ−３）で表される２価の連結基である場合に限る。）
【化２２】
0005972230.tif 000097
（一般式（Ｌ−１）〜（Ｌ−１２）において、波線部分はシクロヘキサジエノン骨格との結合位置を示す。＊は一般式（Ｌ−１）〜（Ｌ−１２）で表される２価の連結基およびＲのいずれかとの結合位置を示す。一般式（Ｌ−１０）におけるｍは４を表し、一般式（Ｌ−１１）および（Ｌ−１２）におけるｍは２を表す。一般式（Ｌ−１）、（Ｌ−２）、（Ｌ−１０）、（Ｌ−１１）および（Ｌ−１２）におけるＲ’はそれぞれ独立に水素原子または置換基を表す。）
【請求項１９】
前記一般式（Ｗ）において、Ｌが一般式（Ｌ−１）、（Ｌ−４）または（Ｌ−８）のいずれかで表される２価の連結基またはこれらの２価の連結基が２以上結合した２価の連結基であることを特徴とする請求項１８に記載の化合物。
【請求項２０】
前記一般式（１−１）、（１−２）および（２−１）〜（２−５）において、ｎが１０以上であることを特徴とする請求項１１〜１９のいずれか１項に記載の化合物。
【請求項２１】
請求項１１〜２０のいずれか１項に記載の化合物と有機溶媒を含有することを特徴とする組成物。
【請求項２２】
前記有機溶媒が、芳香族炭化水素系溶媒、エーテル系溶媒またはケトン系溶媒であることを特徴とする請求項２１に記載の組成物。
【請求項２３】
請求項１１〜２０のいずれか１項に記載の化合物または請求項２１もしくは２２に記載の組成物を含有することを特徴とする非発光性有機半導体デバイス用有機半導体材料。
【請求項２４】
請求項１１〜２０のいずれか１項に記載の化合物または請求項２１もしくは２２に記載の組成物を含有することを特徴とする有機薄膜トランジスタ用材料。
【請求項２５】
請求項１１〜２０のいずれか１項に記載の化合物または請求項２１もしくは２２に記載の組成物を含有することを特徴とする非発光性有機半導体デバイス用塗布溶液。
【請求項２６】
請求項１１〜２０のいずれか１項に記載の化合物または請求項２１もしくは２２に記載の組成物と、
ポリマーバインダーとを含有することを特徴とする非発光性有機半導体デバイス用塗布溶液。
【請求項２７】
請求項１１〜２０のいずれか１項に記載の化合物または請求項２１もしくは２２に記載の組成物を含有することを特徴とする非発光性有機半導体デバイス用有機半導体薄膜。
【請求項２８】
請求項１１〜２０のいずれか１項に記載の化合物または請求項２１もしくは２２に記載の組成物と、
ポリマーバインダーとを含有することを特徴とする非発光性有機半導体デバイス用有機半導体薄膜。
【請求項２９】
溶液塗布法により作製されたことを特徴とする請求項２７または２８に記載の非発光性有機半導体デバイス用有機半導体薄膜。
【発明の詳細な説明】
【技術分野】
【０００１】
本発明は、有機薄膜トランジスタ、有機半導体薄膜および有機半導体材料などに関する。詳しくは、本発明は、少なくとも２つのシクロヘキサジエノン縮環構造と水素結合可能な連結基からなる繰り返し単位を有する化合物、該化合物を含有する有機薄膜トランジスタ、該化合物を含有する組成物、該化合物を含有する非発光性有機半導体デバイス用有機半導体材料、該化合物を含有する有機薄膜トランジスタ用材料、該化合物を含有することを特徴とする非発光性有機半導体デバイス用塗布溶液、該化合物を含有する非発光性有機半導体デバイス用有機半導体薄膜に関する。
【背景技術】
【０００２】
有機半導体材料を用いたデバイスは、従来のシリコンなどの無機半導体材料を用いたデバイスと比較して、様々な優位性が見込まれているため、高い関心を集めている。有機半導体材料を用いたデバイスの例としては、有機半導体材料を光電変換材料として用いた有機薄膜太陽電池や固体撮像素子などの光電変換素子や、非発光性の有機トランジスタが挙げられる。有機半導体材料を用いたデバイスは、無機半導体材料を用いたデバイスと比べて低温、低コストで大面積の素子を作製できる可能性がある。さらに分子構造を変化させることで容易に材料特性を変化させることが可能であるため材料のバリエーションが豊富であり、無機半導体材料ではなし得なかったような機能や素子を実現することができる。
【０００３】
例えば、非特許文献１には、２つのキノン縮環構造を含み、６環が縮環しており、縮環構造部分にアルキルチエニル基が置換した低分子化合物が記載されており、半導体材料として用いることができるとの記載や、有機薄膜トランジスタ用途の記載がある。
【０００４】
一方、非特許文献２には、２つのキノン縮環構造を含み、７環が縮環している低分子天然化合物であるａｃｔｉｎｏｐｅｒｙｌｏｎｅが記載されている。しかしながら、非特許文献２には、このような低分子化合物について、半導体材料や有機薄膜トランジスタとしての用途は記載も示唆もなかった。
【先行技術文献】
【非特許文献】
【０００５】
【非特許文献１】Ｃｈｅｍｉｓｔｒｙ  −  Ａ  Ｅｕｒｏｐｅａｎ  Ｊｏｕｒｎａｌ  （２０１３），  １９（１），  ３７２−３８１
【非特許文献２】Ｔｅｔｒａｈｅｄｒｏｎ  Ｌｅｔｔｅｒｓ  （２００８），  ４９（７），  １２０８−１２１１
【発明の概要】
【発明が解決しようとする課題】
【０００６】
非特許文献１に記載の低分子化合物はπ平面性の高さのみを優先している構造の化合物であり、本発明者らが特許文献１に記載されている化合物を使用したものの、有機溶媒への溶解度が低いために有機薄膜トランジスタ用途に使用することが困難であることがわかった。
【０００７】
また、非特許文献２には、単なる天然化合物である低分子化合物が記載されているが、非特許文献２には半導体や有機薄膜トランジスタ用途の記載はなく、分子内で水素結合は形成し得るものの水素結合によるπ平面性の増加は期待できない構造であり、そもそもカルボン酸を有するために有機薄膜トランジスタの半導体活性層に用いることは到底想定し得ない化合物であった。
【０００８】
そこで本発明者らは、このような従来技術の課題を解決するために検討を進めた。本発明が解決しようとする課題は、有機薄膜トランジスタの半導体活性層に用いたときにキャリア移動度が高く、有機溶媒への高い溶解性を有する化合物および該化合物を用いた有機薄膜トランジスタを提供することである。
【課題を解決するための手段】
【０００９】
上記の課題を解決するために鋭意検討を行った結果、本発明者らは、２つのシクロヘキサジエノン縮環構造のカルボニル基に隣接する位置にそれぞれヘテロアリーレン基またはアリーレン基を連結基として導入した繰り返し単位構造により、シクロヘキサジエノン縮環構造のカルボニル基と隣接したヘテロアリーレン基またはアリーレン基の環上の原子との間に分子内水素結合を形成し、平面性が増加するため十分なＨＯＭＯ軌道の重なりが得られ、キャリア移動度が高くなることを見出した。また、一般的には平面性が高く、キャリア移動度の高い化合物は、低溶解性であることが知られているが、予期せぬことに、この化合物は溶媒に対して高い溶解性を示すことから、高いキャリア移動度と高い溶解性を両立できることを見出し、本発明に至った。
上記課題を解決するための具体的な手段である本発明は、以下の構成を有する。
【００１０】
［１］  下記一般式（１−１）または（１−２）で表されるｎ個の繰り返し単位からなる化合物を半導体活性層に含むことを特徴とする有機薄膜トランジスタ。
一般式（１−１）
【化１】
0005972230.tif 000002
（一般式（１−１）において、Ｒ11〜Ｒ14はそれぞれ独立に水素原子または置換基を表す。Ａｒ1およびＡｒ2はそれぞれ独立にヘテロアリーレン基またはアリーレン基を表す。Ｖ1は２価の連結基を表す。ｍは０〜６の整数を表し、ｍが２以上のとき、２つ以上のＶ1は同一であっても、異なっていても良い。ｎは２以上を表す。）
一般式（１−２）
【化２】
0005972230.tif 000003
（一般式（１−２）において、Ｃｙはベンゼン環、ナフタレン環またはアントラセン環を表し、Ｒ15〜Ｒ18はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
［２］  ［１］に記載の有機薄膜トランジスタは、前記一般式（１−２）で表されるｎ個の繰り返し単位からなる化合物が下記一般式（２−１）、（２−２）、（２−３）、（２−４）または（２−５）で表されるｎ個の繰り返し単位からなる化合物であることが好ましい。
一般式（２−１）
【化３】
0005972230.tif 000004
一般式（２−２）
【化４】
0005972230.tif 000005
一般式（２−３）
【化５】
0005972230.tif 000006
一般式（２−４）
【化６】
0005972230.tif 000007
一般式（２−５）
【化７】
0005972230.tif 000008
（一般式（２−１）〜（２−５）中、Ｒ15〜Ｒ18およびＲ21〜Ｒ42はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
［３］  ［１］または［２］に記載の有機薄膜トランジスタは、前記一般式（１−１）、（１−２）および（２−１）〜（２−５）において、Ｖ1およびＶ2がそれぞれ独立に下記一般式（Ｖ−１）〜（Ｖ−１７）のいずれかで表される２価の連結基であることが好ましい。
【化８】
0005972230.tif 000009
（一般式（Ｖ−１）〜（Ｖ−１７）中、＊はｍまたはｐが１のときはＡｒ1〜Ａｒ4のいずれかとの結合位置を示し、ｍまたはｐが２以上のときはＡｒ1〜Ａｒ4および一般式（Ｖ−１）〜（Ｖ−１７）で表される２価の連結基のいずれかとの結合位置を示す。一般式（Ｖ−１）、（Ｖ−２）、（Ｖ−５）、（Ｖ−６）、（Ｖ−９）〜（Ｖ−１１）、（Ｖ−１３）〜（Ｖ−１５）および（Ｖ−１７）中のＲはそれぞれ独立に水素原子またはアルキル基を表し、互いに隣り合うＲは結合して環を形成しても良い。一般式（Ｖ−４）、（Ｖ−７）、（Ｖ−８）および（Ｖ−１２）中のＺはそれぞれ独立に水素原子、アルキル基またはアルコキシ基を表し、互いに隣り合うＺは結合して環を形成しても良い。一般式（Ｖ−１６）中のＹはそれぞれ独立に水素原子、アルキル基、アルコキシ基、ＣＮ基またはＦ原子を表し、互いに隣り合うＹは結合して環を形成しても良い。）
［４］  ［３］に記載の有機薄膜トランジスタは、前記一般式（１−１）、（１−２）および（２−１）〜（２−５）において、Ｖ1およびＶ2がそれぞれ独立に前記一般式（Ｖ−１）〜（Ｖ−８）および（Ｖ−１１）〜（Ｖ−１５）のいずれかで表される２価の連結基であることが好ましい。
［５］  ［１］〜［４］のいずれか１項に記載の有機薄膜トランジスタは、前記一般式（１−１）、（１−２）および（２−１）〜（２−５）において、Ａｒ1〜Ａｒ4がそれぞれ独立に下記一般式（４−１）、（４−２）または（４−３）で表される２価の連結基であることが好ましい。
【化９】
0005972230.tif 000010
（一般式（４−１）〜（４−３）において、ＸはＳ原子、Ｏ原子またはＳｅ原子を表し、Ｃｙ2は１〜４個の環が縮環した構造を表し、Ｒ5〜Ｒ9はそれぞれ独立に水素原子または置換基を表す。ｑは０〜６の整数を表し、ｑが２以上のとき、２以上のＲ6はそれぞれ同一であっても異なっていても良い。波線は、シクロヘキサジエノン縮環部位との結合位置を表し、＃はＶ1またはＶ2との結合位置を表す。）
［６］  ［５］に記載の有機薄膜トランジスタは、前記一般式（１−１）、（１−２）および（２−１）〜（２−５）において、Ａｒ1〜Ａｒ4がそれぞれ独立に前記一般式（４−１）または（４−２）で表される２価の連結基であることが好ましい。
［７］  ［５］または［６］に記載の有機薄膜トランジスタは、前記一般式（４−２）で表される２価の連結基が、下記一般式（５−１）〜（５−８）のいずれかで表される２価の連結基であることが好ましい。
【化１０】
0005972230.tif 000011
（一般式（５−１）〜（５−８）中、Ｒ6は水素原子または置換基を表し、２個以上のＲ6は同一であっても、異なっていても良い。波線は、シクロヘキサジエノン縮環部位との結合位置を表し、＃はＶ1またはＶ2との結合位置を表す。）
［８］  ［１］〜［７］のいずれか１項に記載の有機薄膜トランジスタは、前記一般式（１−１）においてＲ11〜Ｒ14の少なくとも１つ、
前記一般式（１−２）においてＲ15〜Ｒ18の少なくとも１つ、
前記一般式（２−１）においてＲ15〜Ｒ18、Ｒ21およびＲ22の少なくとも１つ、
前記一般式（２−２）においてＲ15〜Ｒ18およびＲ23〜Ｒ26の少なくとも１つ、
前記一般式（２−３）においてＲ15〜Ｒ18およびＲ27〜Ｒ32の少なくとも１つ、
前記一般式（２−４）においてＲ15〜Ｒ18およびＲ33〜Ｒ36の少なくとも１つ、ならびに、
前記一般式（２−５）においてＲ15〜Ｒ18およびＲ37〜Ｒ42の少なくとも１つ
が下記一般式（Ｗ）で表される基であることが好ましい。
−Ｌ−Ｒ      一般式（Ｗ）
（一般式（Ｗ）において、Ｌは下記一般式（Ｌ−１）〜（Ｌ−１２）のいずれかで表される２価の連結基または２以上の下記一般式（Ｌ−１）〜（Ｌ−１２）のいずれかで表される２価の連結基が結合した２価の連結基を表す。Ｒは置換または無置換のアルキル基、オキシエチレン単位の繰り返し数ｖが２以上のオリゴオキシエチレン基または、ケイ素原子数が２以上のオリゴシロキサン基、あるいは、置換または無置換のシリル基を表す。また、Ｒが置換または無置換のシリル基を表すのは、Ｒに隣接するＬが下記一般式（Ｌ−１）〜（Ｌ−３）で表される２価の連結基である場合に限る。）
【化１１】
0005972230.tif 000012
（一般式（Ｌ−１）〜（Ｌ−１２）において、波線部分はシクロヘキサジエノン骨格との結合位置を示す。＊は一般式（Ｌ−１）〜（Ｌ−１２）で表される２価の連結基およびＲのいずれかとの結合位置を示す。一般式（Ｌ−１０）におけるｍは４を表し、一般式（Ｌ−１１）および（Ｌ−１２）におけるｍは２を表す。一般式（Ｌ−１）、（Ｌ−２）、（Ｌ−１０）、（Ｌ−１１）および（Ｌ−１２）におけるＲ’はそれぞれ独立に水素原子または置換基を表す。）
［９］  ［８］に記載の有機薄膜トランジスタは、前記一般式（Ｗ）において、Ｌが一般式（Ｌ−１）、（Ｌ−４）または（Ｌ−８）のいずれかで表される２価の連結基またはこれらの２価の連結基が２以上結合した２価の連結基であることが好ましい。
［１０］  ［１］〜［９］のいずれか１項に記載の有機薄膜トランジスタは、前記一般式（１−１）、（１−２）および（２−１）〜（２−５）において、ｎが１０以上であることが好ましい。
［１１］  下記一般式（１−１）または（１−２）で表されるｎ個の繰り返し単位からなる化合物。
一般式（１−１）
【化１２】
0005972230.tif 000013
（一般式（１−１）において、Ｒ11〜Ｒ14はそれぞれ独立に水素原子または置換基を表す。Ａｒ1およびＡｒ2はそれぞれ独立にヘテロアリーレン基またはアリーレン基を表す。Ｖ1は２価の連結基を表す。ｍは０〜６の整数を表し、ｍが２以上のとき、２つ以上のＶ1は同一であっても、異なっていても良い。ｎは２以上を表す。）
一般式（１−２）
【化１３】
0005972230.tif 000014
（一般式（１−２）において、Ｃｙはベンゼン環、ナフタレン環またはアントラセン環を表し、Ｒ15〜Ｒ18はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
［１２］  ［１１］に記載の化合物は、前記一般式（１−２）で表されるｎ個の繰り返し単位からなる化合物が下記一般式（２−１）、（２−２）、（２−３）、（２−４）または（２−５）で表されるｎ個の繰り返し単位からなる化合物であることが好ましい。
一般式（２−１）
【化１４】
0005972230.tif 000015
一般式（２−２）
【化１５】
0005972230.tif 000016
一般式（２−３）
【化１６】
0005972230.tif 000017
一般式（２−４）
【化１７】
0005972230.tif 000018
一般式（２−５）
【化１８】
0005972230.tif 000019
（一般式（２−１）〜（２−５）中、Ｒ15〜Ｒ18およびＲ21〜Ｒ42はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、２以上のとき、２つ以上のＶ2は同一であっても、異なっていても良い。ｎは２以上を表す。）
［１３］  ［１１］または［１２］に記載の化合物は、前記一般式（１−１）、（１−２）および（２−１）〜（２−５）において、Ｖ1およびＶ2がそれぞれ独立に下記一般式（Ｖ−１）〜（Ｖ−１７）のいずれかで表される２価の連結基であることが好ましい。
【化１９】
0005972230.tif 000020
（一般式（Ｖ−１）〜（Ｖ−１７）中、＊はｍまたはｐが１のときはＡｒ1〜Ａｒ4のいずれかとの結合位置を示し、ｍまたはｐが２以上のときはＡｒ1〜Ａｒ4および一般式（Ｖ−１）〜（Ｖ−１７）で表される２価の連結基のいずれかとの結合位置を示す。一般式（Ｖ−１）、（Ｖ−２）、（Ｖ−５）、（Ｖ−６）、（Ｖ−９）〜（Ｖ−１１）、（Ｖ−１３）〜（Ｖ−１５）および（Ｖ−１７）中のＲはそれぞれ独立に水素原子またはアルキル基を表し、互いに隣り合うＲは結合して環を形成しても良い。一般式（Ｖ−４）、（Ｖ−７）、（Ｖ−８）および（Ｖ−１２）中のＺはそれぞれ独立に水素原子、アルキル基またはアルコキシ基を表し、互いに隣り合うＺは結合して環を形成しても良い。一般式（Ｖ−１６）中のＹはそれぞれ独立に水素原子、アルキル基、アルコキシ基、ＣＮ基またはＦ原子を表し、互いに隣り合うＹは結合して環を形成しても良い。）
［１４］  ［１３］に記載の化合物は、前記一般式（１−１）、（１−２）および（２−１）〜（２−５）において、Ｖ1およびＶ2がそれぞれ独立に前記一般式（Ｖ−１）〜（Ｖ−８）および（Ｖ−１１）〜（Ｖ−１５）のいずれかで表される２価の連結基であることが好ましい。
［１５］  ［１１］〜［１４］のいずれか１項に記載の化合物は、前記一般式（１−１）、（１−２）および（２−１）〜（２−５）において、Ａｒ1〜Ａｒ4がそれぞれ独立に下記一般式（４−１）、（４−２）または（４−３）で表される２価の連結基であることが好ましい。
【化２０】
0005972230.tif 000021
（一般式（４−１）〜（４−３）において、ＸはＳ原子、Ｏ原子またはＳｅ原子を表し、Ｃｙ2は１〜４個の環が縮環した構造を表し、Ｒ5〜Ｒ9はそれぞれ独立に水素原子または置換基を表す。ｑは０〜６の整数を表し、ｑが２以上のとき、２以上のＲ6はそれぞれ同一であっても異なっていても良い。波線は、シクロヘキサジエノン縮環部位との結合位置を表し、＃はＶ1またはＶ2との結合位置を表す。）
［１６］  ［１５］に記載の化合物は、前記一般式（１−１）、（１−２）および（２−１）〜（２−５）において、Ａｒ1〜Ａｒ4がそれぞれ独立に前記一般式（４−１）または（４−２）で表される２価の連結基であることが好ましい。
［１７］  ［１５］または［１６］に記載の化合物は、前記一般式（４−２）で表される２価の連結基が、下記一般式（５−１）〜（５−８）のいずれかで表される２価の連結基であることが好ましい。
【化２１】
0005972230.tif 000022
（一般式（５−１）〜（５−８）中、Ｒ6は水素原子または置換基を表し、２個以上のＲ6は同一であっても、異なっていても良い。波線は、シクロヘキサジエノン縮環部位との結合位置を表し、＃はＶ1またはＶ2との結合位置を表す。）
［１８］  ［１１］〜［１７］のいずれか１項に記載の化合物は、前記一般式（１−１）においてＲ11〜Ｒ14の少なくとも１つ、
前記一般式（１−２）においてＲ15〜Ｒ18の少なくとも１つ、
前記一般式（２−１）においてＲ15〜Ｒ18、Ｒ21およびＲ22の少なくとも１つ、
前記一般式（２−２）においてＲ15〜Ｒ18およびＲ23〜Ｒ26の少なくとも１つ、
前記一般式（２−３）においてＲ15〜Ｒ18およびＲ27〜Ｒ32の少なくとも１つ、
前記一般式（２−４）においてＲ15〜Ｒ18およびＲ33〜Ｒ36の少なくとも１つ、ならびに、
前記一般式（２−５）においてＲ15〜Ｒ18およびＲ37〜Ｒ42の少なくとも１つ
が下記一般式（Ｗ）で表される基であることが好ましい。
−Ｌ−Ｒ      一般式（Ｗ）
（一般式（Ｗ）において、Ｌは下記一般式（Ｌ−１）〜（Ｌ−１２）のいずれかで表される２価の連結基または２以上の下記一般式（Ｌ−１）〜（Ｌ−１２）のいずれかで表される２価の連結基が結合した２価の連結基を表す。Ｒは置換または無置換のアルキル基、オキシエチレン単位の繰り返し数ｖが２以上のオリゴオキシエチレン基または、ケイ素原子数が２以上のオリゴシロキサン基、あるいは、置換または無置換のシリル基を表す。また、Ｒが置換または無置換のシリル基を表すのは、Ｒに隣接するＬが下記一般式（Ｌ−１）〜（Ｌ−３）で表される２価の連結基である場合に限る。）
【化２２】
0005972230.tif 000023
（一般式（Ｌ−１）〜（Ｌ−１２）において、波線部分はシクロヘキサジエノン骨格との結合位置を示す。＊は一般式（Ｌ−１）〜（Ｌ−１２）で表される２価の連結基およびＲのいずれかとの結合位置を示す。一般式（Ｌ−１０）におけるｍは４を表し、一般式（Ｌ−１１）および（Ｌ−１２）におけるｍは２を表す。一般式（Ｌ−１）、（Ｌ−２）、（Ｌ−１０）、（Ｌ−１１）および（Ｌ−１２）におけるＲ’はそれぞれ独立に水素原子または置換基を表す。）
［１９］  ［１８］に記載の化合物は、前記一般式（Ｗ）において、Ｌが一般式（Ｌ−１）、（Ｌ−４）または（Ｌ−８）のいずれかで表される２価の連結基またはこれらの２価の連結基が２以上結合した２価の連結基であることが好ましい。
［２０］  ［１１］〜［１９］のいずれか１項に記載の化合物は、前記一般式（１−１）、（１−２）および（２−１）〜（２−５）において、ｎが１０以上であることが好ましい。
［２１］  ［１１］〜［２０］のいずれか１項に記載の化合物と有機溶媒を含有することを特徴とする組成物。
［２２］  ［２１］に記載の組成物は、前記有機溶媒が、芳香族炭化水素系溶媒、エーテル系溶媒またはケトン系溶媒であることが好ましい。
［２３］  ［１１］〜［２０］のいずれか１項に記載の化合物または［２１］もしくは［２２］に記載の組成物を含有することを特徴とする非発光性有機半導体デバイス用有機半導体材料。
［２４］  ［１１］〜［２０］のいずれか１項に記載の化合物または［２１］もしくは［２２］に記載の組成物を含有することを特徴とする有機薄膜トランジスタ用材料。
［２５］  ［１１］〜［２０］のいずれか１項に記載の化合物または［２１］もしくは［２２］に記載の組成物を含有することを特徴とする非発光性有機半導体デバイス用塗布溶液。
［２６］  ［１１］〜［２０］のいずれか１項に記載の化合物または［２１］もしくは［２２］に記載の組成物と、
ポリマーバインダーとを含有することを特徴とする非発光性有機半導体デバイス用塗布溶液。
［２７］  ［１１］〜［２０］のいずれか１項に記載の化合物または［２１］もしくは［２２］に記載の組成物を含有することを特徴とする非発光性有機半導体デバイス用有機半導体薄膜。
［２８］  ［１１］〜［２０］のいずれか１項に記載の化合物または［２１］もしくは［２２］に記載の組成物と、
ポリマーバインダーとを含有することを特徴とする非発光性有機半導体デバイス用有機半導体薄膜。
［２９］  ［２７］または［２８］に記載の非発光性有機半導体デバイス用有機半導体薄膜は、溶液塗布法により作製されたことが好ましい。
【発明の効果】
【００１１】
本発明によれば、有機薄膜トランジスタの半導体活性層に用いたときにキャリア移動度が高く、有機溶媒への高い溶解性を有する化合物および該化合物を用いた有機薄膜トランジスタを提供することができる。
【図面の簡単な説明】
【００１２】
【図１】図１は、本発明の有機薄膜トランジスタの一例の構造の断面を示す概略図である。
【図２】図２は、本発明の実施例でＦＥＴ特性測定用基板として製造した有機薄膜トランジスタの構造の断面を示す概略図である。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
本発明において、各一般式の説明において特に区別されずに用いられている場合における水素原子は同位体（重水素原子等）も含んでいることを表す。さらに、置換基を構成する原子は、その同位体も含んでいることを表す。
本明細書中、一般式（Ｘ）で表されるｎ個の繰り返し単位からなる化合物は、一般式（Ｘ）で表される化合物と同義である（Ｘは任意の数字または文字）。
【００１４】
［有機薄膜トランジスタ］
本発明の有機薄膜トランジスタは、下記一般式（１−１）または（１−２）で表されるｎ個の繰り返し単位からなる化合物を半導体活性層に含むことを特徴とする。
一般式（１−１）
【化２３】
0005972230.tif 000024
（一般式（１−１）において、Ｒ11〜Ｒ14はそれぞれ独立に水素原子または置換基を表す。Ａｒ1およびＡｒ2はそれぞれ独立にヘテロアリーレン基またはアリーレン基を表す。Ｖ1は２価の連結基を表す。ｍは０〜６の整数を表し、ｍが２以上のとき、２つ以上のＶ1は同一であっても、異なっていても良い。ｎは２以上を表す。）
一般式（１−２）
【化２４】
0005972230.tif 000025
（一般式（１−２）において、Ｃｙはベンゼン環、ナフタレン環またはアントラセン環を表し、Ｒ15〜Ｒ18はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
【００１５】
一般式（１−１）または（１−２）で表されるｎ個の繰り返し単位からなる化合物は有機薄膜トランジスタの半導体活性層に用いたときにキャリア移動度が高く、有機溶媒への高い溶解性を有するため、該化合物を半導体活性層に含むことにより、本発明の有機薄膜トランジスタは、キャリア移動度が高い。
一般式（１−１）または（１−２）で表されるｎ個の繰り返し単位からなる化合物は、縮環したシクロヘキサジエノン骨格がカルボニル基を有することで十分なＨＯＭＯ軌道の重なりが得られる。これにより、キャリア移動度が高い有機薄膜トランジスタを得ることができる。また、予期せぬことに、有機溶剤に対する溶解性が高いという効果も得られる。このような効果が得られるメカニズムとしては、一般式（１−１）または（１−２）で表されるｎ個の繰り返し単位からなる化合物は、母骨格となる縮環したシクロヘキサジエノン骨格の二重結合酸素と、縮環したシクロヘキサジエノン骨格の両側の隣接するアリーレン基またはヘテロアリーレン基の水素原子との間の水素結合を有することにより、膜中では水素結合が維持されて平面性が高くなるためにポリマー分子間距離が短くなってキャリア移動度を高めることができ、溶液中では水素結合が解離して自由回転して有機溶媒への溶解性を高めることができる。
【００１６】
なお、芳香族複素環を含む多環縮合化合物が有機ＥＬ素子材料として有用であることは従来から知られている。しかし、有機ＥＬ素子材料として有用なものが、ただちに有機薄膜トランジスタ用半導体材料として有用であると言うことはできない。これは、有機ＥＬ素子と有機薄膜トランジスタでは、有機化合物に求められる特性が異なるためである。有機ＥＬ素子では通常薄膜の膜厚方向（通常数ｎｍ〜数１００ｎｍ）に電荷を輸送する必要があるのに対し、有機薄膜トランジスタでは薄膜面方向の電極間（通常数μｍ〜数１００μｍ）の長距離を電荷（キャリア）輸送する必要がある。このため、求められるキャリア移動度が格段に高い。そのため、有機薄膜トランジスタ用半導体材料としては、分子の配列秩序が高い、結晶性が高い有機化合物が求められている。また、高いキャリア移動度発現のため、π共役平面は基板に対して直立していることが好ましい。一方、有機ＥＬ素子では、発光効率を高めるため、発光効率が高く、面内での発光が均一な素子が求められている。通常、結晶性の高い有機化合物は、面内の電界強度不均一、発光不均一、発光クエンチ等、発光欠陥を生じさせる原因となるため、有機ＥＬ素子用材料は結晶性を低くし、アモルファス性の高い材料が望まれる。このため、有機ＥＬ素子材料を構成する有機化合物を有機半導体材料にそのまま転用しても、ただちに良好なトランジスタ特性を得ることができる訳ではない。
【００１７】
さらに、前記一般式（１−１）または（１−２）で表されるｎ個の繰り返し単位からなる化合物を用いた本発明の有機薄膜トランジスタは、繰り返し駆動後の閾値電圧変化も小さいことが好ましい。繰り返し駆動後の閾値電圧変化を小さくするためには、有機半導体材料のＨＯＭＯが浅すぎずかつ深すぎないこと、有機半導体材料の化学的安定性（特に耐空気酸化性、酸化還元安定性）、薄膜状態の熱安定性、空気や水分が入りこみにくい高い膜密度、電荷がたまりにくい欠陥の少ない膜質、等が必要である。また、前記一般式（１−１）または（１−２）で表されるｎ個の繰り返し単位からなる化合物のような繰り返し単位を有するオリゴマーや高分子化合物は、成膜時の有機溶媒への溶解性が高いほど、有機薄膜トランジスタの半導体活性層に用いたときの繰り返し駆動後の閾値電圧変化を小さくできる。前記一般式（１−１）または（１−２）で表されるｎ個の繰り返し単位からなる化合物はこれらを満足するため、繰り返し駆動後の閾値電圧変化が小さいと考えられる。繰り返し駆動後の閾値電圧変化が小さい有機薄膜トランジスタは、半導体活性層が高い化学的安定性や膜密度等を有し、長期間に渡ってトランジスタとして有効に機能し得る。
以下、本発明の化合物や本発明の有機薄膜トランジスタなどの好ましい態様を説明する。
【００１８】
＜一般式（１−１）または（１−２）で表されるｎ個の繰り返し単位からなる化合物＞
本発明の化合物は、下記一般式（１−１）または（１−２）で表されるｎ個の繰り返し単位からなることを特徴とする。本発明の化合物は、本発明の有機薄膜トランジスタにおいて、後述の半導体活性層に含まれる。すなわち、本発明の化合物は、有機薄膜トランジスタ用材料として用いることができる。
以下、一般式（１−１）または（１−２）で表されるｎ個の繰り返し単位からなる化合物について説明する。
【００１９】
＜＜一般式（１−１）で表されるｎ個の繰り返し単位からなる化合物＞＞
一般式（１−１）で表されるｎ個の繰り返し単位からなる化合物は、下記一般式で表される。
一般式（１−１）
【化２５】
0005972230.tif 000026
（一般式（１−１）において、Ｒ11〜Ｒ14はそれぞれ独立に水素原子または置換基を表す。Ａｒ1およびＡｒ2はそれぞれ独立にヘテロアリーレン基またはアリーレン基を表す。Ｖ1は２価の連結基を表す。ｍは０〜６の整数を表し、ｍが２以上のとき、２つ以上のＶ1は同一であっても、異なっていても良い。ｎは２以上を表す。）
【００２０】
一般式（１−１）において、Ｒ11〜Ｒ14はそれぞれ独立に水素原子または置換基を表す。Ｒ11〜Ｒ14がそれぞれ独立にとりうる置換基として、ハロゲン原子、アルキル基（メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基等の炭素数１〜４０のアルキル基（好ましくは炭素数３〜４０のアルキル基、より好ましくは炭素数１０〜３０のアルキル基）、２，６−ジメチルオクチル基、２−デシルテトラデシル基、２−ヘキシルドデシル基、２−エチルオクチル基、２−デシルテトラデシル基、２−ブチルデシル基、１−オクチルノニル基、２−エチルオクチル基、２−オクチルテトラデシル基、等を含む）、アルケニル基（１−ペンテニル基、シクロアルケニル基、ビシクロアルケニル基等を含む）、アルキニル基（１−ペンチニル基、トリメチルシリルエチニル基、トリエチルシリルエチニル基、トリ−ｉ−プロピルシリルエチニル基、２−ｐ−プロピルフェニルエチニル基等を含む）、アリール基（フェニル基、ナフチル基、ｐ−ペンチルフェニル基、３，４−ジペンチルフェニル基、ｐ−ヘプトキシフェニル基、３，４−ジヘプトキシフェニル基の炭素数６〜２０のアリール基等を含む）、複素環基（ヘテロ環基といってもよい。２−ヘキシルフラニル基等を含む）、シアノ基、ヒドロキシル基、ニトロ基、アシル基（ヘキサノイル基、ベンゾイル基等を含む）、アリールオキシ基、シリルオキシ基、ヘテロ環オキシ基、アシルオキシ基、カルバモイルオキシ基、アミノ基（アニリノ基を含む）、アシルアミノ基、アミノカルボニルアミノ基（ウレイド基含む）、アルコキシ基（メトキシ基、エトキシ基、プロポキシ基、ブトキシ基、ペントキシ基、ヘキシロキシ基、ヘプトキシ基、オクトキシ基、ノニロキシ基、デシロキシ基、２−ヘキシルデシロキシ基、ウンデシロキシ基、ドデシロキシ基、トリデシロキシ基、テトラデシロキシ基、ペンタデシロキシ基等の炭素数１〜４０のアルコキシ基（好ましくは炭素数３〜４０のアルコキシ基、より好ましくは炭素数１０〜３０のアルコキシ基））、アリールオキシカルボニルアミノ基、アルキルおよびアリールスルホニルアミノ基、メルカプト基、アルキルおよびアリールチオ基（メチルチオ基、オクチルチオ基等を含む）、ヘテロ環チオ基、スルファモイル基、スルホ基、アルキルおよびアリールスルフィニル基、アルキルおよびアリールスルホニル基、アルキルおよびアリールオキシカルボニル基、カルバモイル基、アリールおよびヘテロ環アゾ基、イミド基、ホスフィノ基、ホスフィニル基、ホスフィニルオキシ基、ホスフィニルアミノ基、ホスホノ基、シリル基（ジトリメチルシロキシメチルブトキシ基）、ヒドラジノ基、後述の一般式（Ｗ）で表される基、その他の公知の置換基が挙げられる。
また、これら置換基は、さらに上記置換基を有していてもよい。
また、これら置換基は、重合性基由来の基を有していてもよい。
【００２１】
Ｒ11およびＲ13は、それぞれ独立に、水素原子、アルキル基、アリール基、アルケニル基、アルキニル基、複素環基、アルコキシ基、アミノ基、アルキルチオ基および後述の一般式（Ｗ）で表される基のいずれかであることが好ましく、水素原子、炭素数１〜１２のアルキル基、炭素数１〜１２のアルコキシ基、炭素数１〜１２のアルキル基で置換されたアミノ基および後述の一般式（Ｗ）で表される基のいずれかであることがより好ましく、水素原子、炭素数１〜６のアルキル基、炭素数１〜６のアルコキシ基、および後述の一般式（Ｗ）で表される基のいずれかであることが特に好ましい。Ｒ11およびＲ13の嵩高さを抑制してシクロヘキサジエノン骨格と両側の隣接するアリーレン基またはヘテロアリーレン基（Ａｒ1及びＡｒ2）とを平面に保ち、分子内水素結合を形成しやすくすることができる観点からは、Ｒ11およびＲ13は水素原子、炭素数１〜４のアルキル基、炭素数１〜４のアルコキシ基がより特に好ましく、水素原子およびエトキシ基のいずれかであることがさらにより特に好ましく、水素原子であることが最も好ましい。一方、後述のＲ12およびＲ14がいずれも後述の一般式（Ｗ）で表される基を含まない場合は、化合物の溶解性を確保し、かつ、分子内水素結合を可能な限り阻害しないという観点から、Ｒ11およびＲ13は炭素数２〜１２のアルキル基で置換されたアミノ基および後述の一般式（Ｗ）で表される基のいずれかであることがより特に好ましく、後述の一般式（Ｗ）で表される基であり、炭素数が４〜８であることが最も好ましい。
Ｒ12およびＲ14は、それぞれ独立に、水素原子、アルキル基、アリール基、アルケニル基、アルキニル基、アルコキシ基、複素環基、アルキルチオ基、アミノ基、後述の一般式（Ｗ）で表される基のいずれかであることが好ましく、水素原子、炭素数３〜４０のアルキル基、炭素数６〜２０のアリール基、炭素数２〜１２のアルケニル基、炭素数２〜１２のアルキニル基、炭素数３〜４０のアルコキシ基、炭素数５〜１２の複素環基、炭素数１〜１２のアルキルチオ基、炭素数１〜１２のアルキル基で置換されたアミノ基および後述の一般式（Ｗ）で表される基のいずれかであることがより好ましく、後述の一般式（Ｗ）で表される基であることが特に好ましい。また、Ｒ12およびＲ14は直鎖状の置換基にさらに置換基を有する分枝状の置換基であることが好ましい。
Ｒ12およびＲ14が採りうるアルキル基としては、炭素数が３〜４０のアルキル基であることがより好ましく、炭素数が１０〜３０のアルキル基であることが化学的安定性、キャリア輸送性の観点からさらに好ましく、炭素数が１５〜３０のアルキル基であることが特に好ましい。また、Ｒ12およびＲ14が採りうるアルキル基としては、直鎖または分枝のアルキル基であることが好ましく、分枝のアルキル基であることが分子内水素結合性を低下させずに、キャリア移動度と溶解性を高める観点からより好ましい。
Ｒ12およびＲ14が採りうるアルコキシ基としては、炭素数が１〜４０のアルコキシ基であることがより好ましく、炭素数が１〜３０のアルコキシ基であることが化学的安定性、キャリア輸送性の観点からさらに好ましく、炭素数が２〜３０のアルコキシ基であることが特に好ましい。また、Ｒ12およびＲ14が採りうるアルコキシ基としては、直鎖または分枝のアルコキシ基であることが好ましく、分枝のアルコキシ基であることが分子内水素結合性を低下させずに、キャリア移動度と溶解性を高める観点からより好ましい。
Ｒ11とＲ12は互いに結合して縮合環を形成してもよく、Ｒ13とＲ14は互いに結合して縮合環を形成してもよい。
【００２２】
Ｒ11〜Ｒ14の少なくとも１つが下記一般式（Ｗ）で表される基であることが好ましい。
−Ｌ−Ｒ      一般式（Ｗ）
（一般式（Ｗ）において、Ｌは下記一般式（Ｌ−１）〜（Ｌ−１２）のいずれかで表される２価の連結基または２以上の下記一般式（Ｌ−１）〜（Ｌ−１２）のいずれかで表される２価の連結基が結合した２価の連結基を表す。Ｒは置換または無置換のアルキル基、オキシエチレン単位の繰り返し数ｖが２以上のオリゴオキシエチレン基または、ケイ素原子数が２以上のオリゴシロキサン基、あるいは、置換または無置換のシリル基を表す。また、Ｒが置換または無置換のシリル基を表すのは、Ｒに隣接するＬが下記一般式（Ｌ−１）〜（Ｌ−３）で表される２価の連結基である場合に限る。）
【化２６】
0005972230.tif 000027
（一般式（Ｌ−１）〜（Ｌ−１２）において、波線部分はシクロヘキサジエノン骨格との結合位置を示す。＊は一般式（Ｌ−１）〜（Ｌ−１２）で表される２価の連結基およびＲのいずれかとの結合位置を示す。一般式（Ｌ−１０）におけるｍは４を表し、一般式（Ｌ−１１）および（Ｌ−１２）におけるｍは２を表す。一般式（Ｌ−１）、（Ｌ−２）、（Ｌ−１０）、（Ｌ−１１）および（Ｌ−１２）におけるＲ’はそれぞれ独立に水素原子または置換基を表す。）
【００２３】
一般式（Ｗ）において、Ｌは一般式（Ｌ−１）〜（Ｌ−１２）のいずれかで表される２価の連結基または２以上の一般式（Ｌ−１）〜（Ｌ−１２）のいずれかで表される２価の連結基が結合した２価の連結基を表す。前記Ｌが、一般式（Ｌ−１）〜（Ｌ−１２）のいずれかで表される２価の連結基が結合した連結基を形成する場合、一般式（Ｌ−１）〜（Ｌ−１２）のいずれかで表される２価の連結基の結合数は２〜４であることが好ましく、２または３であることがより好ましい。
【００２４】
一般式（Ｌ−１）、（Ｌ−２）、（Ｌ−１０）、（Ｌ−１１）および（Ｌ−１２）中の置換基Ｒ’はそれぞれ独立に水素原子または置換基を表す。Ｒ’が採りうる置換基としては、炭素数５〜１５のアルキル基（好ましくは炭素数６〜１５のアルキル基）、炭素数５〜１５のアルコキシ基（好ましくは炭素数６〜１５のアルコキシ基）が挙げられる。
一般式（Ｌ−１０）におけるｍは４を表し、一般式（Ｌ−１１）および（Ｌ−１２）におけるｍは２を表す。
【００２５】
Ｌは前記一般式（Ｌ−１）、（Ｌ−４）、または（Ｌ−８）のいずれかで表される２価の連結基またはこれらの２価の連結基が２以上結合した２価の連結基であることが好ましく、一般式（Ｌ−１）、または（Ｌ−４）のいずれかで表される２価の連結基またはこれらの２価の連結基が２以上結合した２価の連結基であることがより好ましく、一般式（Ｌ−１）で表される２価の連結基またはこの２価の連結基が２以上結合した２価の連結基であることが特に好ましい。
【００２６】
前記一般式（Ｗ）において、Ｒは水素原子、置換または無置換のアルキル基、オキシエチレン単位の繰り返し数が２以上のオリゴオキシエチレン基、ケイ素原子数が２以上のオリゴシロキサン基、あるいは、置換または無置換のシリル基を表す。ただし、Ｒが置換または無置換のシリル基を表すのは、Ｒに隣接するＬが下記一般式（Ｌ−３）で表される２価の連結基である場合に限り、水素原子を表すのは、Ｒに隣接するＬが下記一般式（Ｌ−１）〜（Ｌ−３）で表される２価の連結基である場合に限る。
【００２７】
Ｒが採りうる置換または無置換のアルキル基としては、Ｌが前記一般式（Ｌ−１）で表される場合、炭素数が３以上のアルキル基であることが好ましく、炭素数が３〜４０のアルキル基であることがより好ましく、炭素数が１０〜３０のアルキル基であることが化学的安定性、キャリア輸送性の観点からさらに好ましく、炭素数が１５〜３０のアルキル基であることが特に好ましい。また、Ｒが採りうる置換または無置換のアルキル基としては、Ｌが前記一般式（Ｌ−１）で表される場合、直鎖または分枝のアルキル基であることが好ましく、分枝のアルキル基であることが分子内水素結合性を低下させずに、キャリア移動度と溶解性を高める観点からより好ましい。
Ｌが前記一般式（Ｌ−２）〜（Ｌ−３）で表される場合はＲが採りうるアルキル基としては、炭素数が２以上のアルキル基であることが好ましく、炭素数が３〜１８のアルキル基であることがより好ましく、炭素数が３〜１２のアルキル基であることがさらに好ましく、炭素数が４〜１０のアルキル基であることが特に好ましい。
Ｌが前記一般式（Ｌ−４）で表される場合はＲが採りうるアルキル基としては、炭素数が４以上のアルキル基であることが好ましく、炭素数が４〜４０のアルキル基であることがより好ましく、炭素数が４〜３０のアルキル基であることがさらに好ましく、炭素数が４〜２０のアルキル基であることが特に好ましい。
Ｌが前記一般式（Ｌ−５）〜（Ｌ−１２）で表される場合はＲが採りうるアルキル基としては、炭素数が４以上のアルキル基であることが好ましく、炭素数が４〜１８のアルキル基であることが好ましく、炭素数が４〜１２のアルキル基であることがさらに好ましく、炭素数が４〜１０のアルキル基であることが特に好ましい。
【００２８】
前記一般式（Ｗ）における、前記−Ｌ−Ｒにアルキル基が含まれる場合、Ｒが表すアルキル基が上記範囲の下限値以上であるとキャリア移動度が高くなる。また、ＬがＲに隣接する一般式（Ｌ−１）を含む場合は、一般式（Ｌ−１）で表されるアルキレン基およびＲで表されるアルキル基が結合して形成されるアルキル基の炭素数が上記範囲の下限値以上であるとキャリア移動度が高くなる。
Ｒが置換基を有するアルキル基である場合の該置換基としては、ハロゲン原子などを挙げることができ、フッ素原子が好ましい。なお、Ｒがフッ素原子を有するアルキル基である場合は該アルキル基の水素原子が全てフッ素原子で置換されてパーフルオロアルキル基を形成してもよい。
【００２９】
前記Ｒがオキシエチレン基の繰り返し数ｖが２以上のオリゴエチレンオキシ基の場合、Ｒが表す「オキシエチレン基」とは本明細書中、−（ＣＨ2ＣＨ2）vＯＹで表される基のことを言う（オキシエチレン単位の繰り返し数ｖは２以上の整数を表し、末端のＹは水素原子または置換基を表す）。なお、オリゴオキシエチレン基の末端のＹが水素原子である場合はヒドロキシ基となる。オキシエチレン単位の繰り返し数ｖは２〜４であることが好ましく、２〜３であることがさらに好ましい。オリゴオキシエチレン基の末端のヒドロキシ基は封止されていること、すなわちＹが置換基を表すことが好ましい。この場合、ヒドロキシ基は、炭素数が１〜３のアルキル基で封止されること、すなわちＹが炭素数１〜３のアルキル基であることが好ましく、Ｙがメチル基やエチル基であることがより好ましく、メチル基であることが特に好ましい。
【００３０】
前記Ｒが、ケイ素原子数が２以上のオリゴシロキサン基の場合、シロキサン単位の繰り返し数は２〜４であることが好ましく、２〜３であることがさらに好ましい。また、Ｓｉ原子には、水素原子やアルキル基が結合することが好ましい。Ｓｉ原子にアルキル基が結合する場合、アルキル基の炭素数は１〜３であることが好ましく、例えば、メチル基やエチル基が結合することが好ましい。Ｓｉ原子には、同一のアルキル基が結合してもよく、異なるアルキル基または水素原子が結合してもよい。また、オリゴシロキサン基を構成するシロキサン単位はすべて同一であっても異なっていてもよいが、すべて同一であることが好ましい。Ｒが置換または無置換のシリル基の場合、Ｒが採りうるシリル基としては、炭素数３〜１５のトリアルキルシリル基が好ましい。
【００３１】
一般式（Ｗ）で表される基としては、例えば、２，６−ジメチルオクチル基、３，７−ジメチルオクチル基、２−デシルテトラデシル基、２−ヘキシルデシル基、２−ヘキシルドデシル基、２−エチルオクチル基、２−デシルテトラデシル基、２−ブチルデシル基、２−オクチルノニル基、２−オクチルドデシル基、２−オクチルテトラデシル基、２−エチルヘキシル基、２−ブチルノニル基、２−ヘキシルデシロキシ基、ジトリメチルシロキシメチルブトキシ基、ヘキシル基、ヘプチル基、オクチル基、ノニル基、デシル基、ウンデシル基、ドデシル基、トリデシル基、テトラデシル基、ペンタデシル基、３，７−ジメチルオクチルオキシ基、２−デシルテトラデシルオキシ基、２−ヘキシルデシルオキシ基、２−ヘキシルドデシルオキシ基、２−エチルオクチルオキシ基、２−デシルテトラデシルオキシ基、２−ブチルデシルオキシ基、２−オクチルドデシルオキシ基、２−オクチルテトラデシルオキシ基、２−エチルヘキシルオキシ基、ヘキシルオキシ基、ヘプチルオキシ基、オクチルオキシ基、ノニルオキシ基、デシルオキシ基、ウンデシルオキシ基、ドデシルオキシ基、トリデシルオキシ基、テトラデシルオキシ基、ペンタデシルオキシ基、などが挙げられる。
【００３２】
Ａｒ1およびＡｒ2はそれぞれ独立にヘテロアリーレン基またはアリーレン基を表す。Ａｒ1はＲ11と互いに結合して縮合環を形成しないことが分子内水素結合性を高めてキャリア移動度と溶解度を両立する観点から好ましく、Ａｒ2はＲ13と互いに結合して縮合環を形成しないことが分子内水素結合性を高めてキャリア移動度と溶解度を両立する観点から好ましい。Ａｒ1およびＡｒ2が採りうるヘテロアリーレン基またはアリーレン基としては、特に限定されないが、例えば炭素原子数４〜３０のヘテロアリーレン基または炭素原子数６〜３０のアリーレン基を挙げることができる。Ａｒ1およびＡｒ2が採りうるヘテロアリーレン基またはアリーレン基としては、下記一般式（４−１）、（４−２）または（４−３）で表される２価の連結基であることが好ましく、下記一般式（４−１）または（４−２）で表される２価の連結基であることがより好ましい。また、Ａｒ1およびＡｒ2は同一のヘテロアリーレン基またはアリーレン基を表すことが好ましい。
【化２７】
0005972230.tif 000028
（一般式（４−１）〜（４−３）において、ＸはＳ原子、Ｏ原子またはＳｅ原子を表し、Ｃｙ2は１〜４個の環が縮環した構造を表し、Ｒ5〜Ｒ9はそれぞれ独立に水素原子または置換基を表す。ｑは０〜６の整数を表し、ｑが２以上のとき、２以上のＲ6はそれぞれ同一であっても異なっていても良い。波線部分は、シクロヘキサジエノン縮環部位との結合位を表し、＃はＶ1またはＶ2との結合位を表す。）
【００３３】
一般式（４−１）〜（４−３）において、ＸはＳ原子、Ｏ原子またはＳｅ原子を表し、Ｓ原子、Ｓｅ原子が好ましく、Ｓ原子がより好ましい。
【００３４】
一般式（４−１）〜（４−３）において、Ｒ5〜Ｒ9はそれぞれ独立に水素原子または置換基を表す。Ｒ5〜Ｒ9が採りうる置換基としては、特に制限はなく、Ｒ11〜Ｒ14が採りうる置換基と同じ置換基を挙げることができる。Ｒ5〜Ｒ9が採りうる置換基としては、これらの中でもアルキル基、アルコキシ基が好ましい。
Ｒ5〜Ｒ9が採りうるアルキル基としては、炭素数が３〜４０のアルキル基であることがより好ましく、炭素数が１０〜３０のアルキル基であることが化学的安定性、キャリア輸送性の観点からさらに好ましく、炭素数が１５〜３０のアルキル基であることが特に好ましい。また、Ｒ5〜Ｒ9が採りうるアルキル基としては、直鎖または分枝のアルキル基であることが好ましく、分枝のアルキル基であることが分子内水素結合性を低下させずに、キャリア移動度と溶解性を高める観点からより好ましい。
Ｒ5〜Ｒ9が採りうるアルコキシ基としては、炭素数が３〜４０のアルコキシ基であることがより好ましく、炭素数が１０〜３０のアルコキシ基であることが化学的安定性、キャリア輸送性の観点からさらに好ましく、炭素数が１５〜３０のアルコキシ基であることが特に好ましい。また、Ｒ5〜Ｒ9が採りうるアルコキシ基としては、直鎖または分枝のアルコキシ基であることが好ましく、分枝のアルコキシ基であることが分子内水素結合性を低下させずに、キャリア移動度と溶解性を高める観点からより好ましい。
また、これら置換基は、さらに上記置換基を有していてもよい。
また、これら置換基は、重合性基由来の基を有していてもよい。
【００３５】
一般式（４−２）において、ｑは０〜６の整数を表し、０〜３の整数が好ましく、０〜２の整数がより好ましく、０〜１の整数がさらに好ましい。
【００３６】
一般式（４−２）において、Ｃｙ2は１〜４個の環が縮環した構造を表し、１〜４個の芳香族環またはヘテロ芳香族環が縮環した構造であることが好ましく、１〜４個の炭素数６〜１０の芳香族環または炭素数４〜６のヘテロ芳香族環が縮環した構造であることがより好ましく、１〜４個の炭素数ベンゼン環またはチオフェン環が縮環した構造であることが特に好ましい。
一般式（４−２）で表される２価の連結基は、下記一般式（５−１）〜（５−８）のいずれかで表される２価の連結基であることが好ましく、一般式（５−１）で表される２価の連結基であることがより好ましい。
【化２８】
0005972230.tif 000029
（一般式（５−１）〜（５−８）中、Ｒ6はそれぞれ独立に水素原子または置換基を表し、２個以上のＲ6は同一であっても、異なっていても良い。波線は、シクロヘキサジエノン縮環部位との結合位を表し、＃はＶ1またはＶ2との結合位を表す。）
【００３７】
一般式（５−１）〜（５−８）において、Ｒ6はそれぞれ独立に水素原子または置換基を表し、２個以上のＲ6は同一であっても、異なっていても良い。Ｒ6が採りうる置換基としては、上記の一般式（４−１）〜（４−３）のＲ5〜Ｒ9が採りうる前記置換基として例示したものを挙げることができ、好ましい範囲も同様である。
【００３８】
一般式（１−１）において、Ｖ1は２価の連結基を表す。Ｖ1はＡｒ1またはＡｒ2と互いに結合して縮合環を形成しないことが溶解性を高める観点から好ましい。Ｖ1が採りうる２価の連結基としては特に制限はないが、下記一般式（Ｖ−１）〜（Ｖ−１７）のいずれかで表されることが好ましい。
【化２９】
0005972230.tif 000030
（一般式（Ｖ−１）〜（Ｖ−１７）中、＊はｍまたはｐが１のときはＡｒ1〜Ａｒ4のいずれかとの結合位置を示し、ｍまたはｐが２以上のときはＡｒ1〜Ａｒ4および一般式（Ｖ−１）〜（Ｖ−１７）で表される２価の連結基のいずれかとの結合位置を示す。一般式（Ｖ−１）、（Ｖ−２）、（Ｖ−５）、（Ｖ−６）、（Ｖ−９）〜（Ｖ−１１）、（Ｖ−１３）〜（Ｖ−１５）および（Ｖ−１７）中のＲはそれぞれ独立に水素原子またはアルキル基を表し、互いに隣り合うＲは結合して環を形成しても良い。一般式（Ｖ−４）、（Ｖ−７）、（Ｖ−８）および（Ｖ−１２）中のＺはそれぞれ独立に水素原子、アルキル基またはアルコキシ基を表し、互いに隣り合うＺは結合して環を形成しても良い。一般式（Ｖ−１６）中のＹはそれぞれ独立に水素原子、アルキル基、アルコキシ基、ＣＮ基またはＦ原子を表し、互いに隣り合うＹは結合して環を形成しても良い。）
【００３９】
一般式（Ｖ−１）、（Ｖ−２）、（Ｖ−５）、（Ｖ−６）、（Ｖ−９）〜（Ｖ−１１）、（Ｖ−１３）〜（Ｖ−１５）および（Ｖ−１７）中のＲはそれぞれ独立に水素原子またはアルキル基を表し、互いに隣り合うＲは結合して環を形成しても良い。Ｒが採りうるアルキル基としては、上記の一般式（４−１）〜（４−３）のＲ5〜Ｒ9が採りうるアルキル基を挙げることができ、Ｒが採りうるアルキル基の好ましい範囲もＲ5〜Ｒ9が採りうるアルキル基の好ましい範囲と同様である。
【００４０】
一般式（Ｖ−４）、（Ｖ−７）、（Ｖ−８）および（Ｖ−１２）中のＺはそれぞれ独立に水素原子、アルキル基またはアルコキシ基を表し、互いに隣り合うＺは結合して環を形成しても良い。Ｚが採りうるアルキル基またはアルコキシ基としては、上記の一般式（４−１）〜（４−３）のＲ5〜Ｒ9が採りうるアルキル基およびアルコキシ基を挙げることができ、Ｚが採りうるアルキル基およびアルコキシ基の好ましい範囲もＲ5〜Ｒ9が採りうるアルキル基およびアルコキシ基の好ましい範囲と同様である。
【００４１】
一般式（Ｖ−１６）中のＹはそれぞれ独立に水素原子、アルキル基、アルコキシ基、ＣＮ基またはＦ原子を表し、互いに隣り合うＹは結合して環を形成しても良く、アルキル基、アルコキシ基が好ましい。Ｙが採りうるアルキル基またはアルコキシ基としては、上記の一般式（４−１）〜（４−３）のＲ5〜Ｒ9が採りうる前記置換基として例示したアルキル基、アルコキシ基を挙げることができ、好ましい範囲も同様である。
【００４２】
一般式（Ｖ−１）〜（Ｖ−１７）で表される２価の連結基の中でも、一般式（Ｖ−１）〜（Ｖ−１５）で表される２価の連結基が好ましく、一般式（Ｖ−１）〜（Ｖ−８）および（Ｖ−１１）〜（Ｖ−１５）で表される２価の連結基がより好ましく、一般式（Ｖ−１）〜（Ｖ−３）、（Ｖ−７）で表される２価の連結基が特に好ましい。
【００４３】
一般式（１−１）において、ｍは０〜６の整数を表し、ｍが２以上のとき、２つ以上のＶ1は同一であっても、異なっていても良い。ｍは０〜５の整数が好ましく、０〜３がより好ましい。
一般式（１−１）において、ｎは２以上の整数を表し、５以上が好ましく、１０以上がより好ましく、３０以上が特に好ましい。ｎが大きい程π共役ポリマー鎖間の相互作用を強めることができ、キャリア移動度を高めることができる。ｎの上限については特に制限はないが２０００以下であることが好ましく、１０００以下であることがより好ましい。
【００４４】
＜＜一般式（１−２）で表されるｎ個の繰り返し単位からなる化合物＞＞
一般式（１−２）で表されるｎ個の繰り返し単位からなる化合物は、下記一般式で表される。
一般式（１−２）
【化３０】
0005972230.tif 000031
（一般式（１−２）において、Ｃｙはベンゼン環、ナフタレン環またはアントラセン環を表し、Ｒ15〜Ｒ18はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、ｐが２以上のとき、２つ以上のＶ2は同一であっても、異なっていても良い。ｎは２以上を表す。）
【００４５】
一般式（１−２）において、Ｒ15〜Ｒ18はそれぞれ独立に水素原子または置換基を表す。Ｒ15およびＲ18が採りうる置換基としては、一般式（１−１）のＲ11およびＲ13が採りうる置換基と同様であり、好ましい範囲も同様である。Ｒ16およびＲ17が採りうる置換基としては、一般式（１−１）のＲ12およびＲ14が採りうる置換基と同様であり、好ましい範囲も同様である。
一般式（１−２）において、Ａｒ3、Ａｒ4はそれぞれ独立にヘテロアリーレン基またはアリーレン基を表す。Ａｒ3はＲ15と互いに結合して縮合環を形成しないことが分子内水素結合性を高めてキャリア移動度と溶解度を両立する観点から好ましく、Ａｒ4はＲ18と互いに結合して縮合環を形成しないことが分子内水素結合性を高めてキャリア移動度と溶解度を両立する観点から好ましい。Ａｒ3およびＡｒ4が採りうるヘテロアリーレン基またはアリーレン基としては、一般式（１−１）中のＡｒ1およびＡｒ2が採りうるヘテロアリーレン基またはアリーレン基と同様であり、好ましい範囲も同様である。
一般式（１−２）において、Ｖ2は２価の連結基を表す。Ｖ2はＡｒ3またはＡｒ4と縮合環を形成しないことが溶解性を高める観点から好ましい。Ｖ2が採りうる２価の連結基としては、一般式（１−１）中のＶ1が採りうる２価の連結基と同様であり、好ましい範囲も同様である。ただし、一般式（Ｖ−１）〜（Ｖ−１７）中の＊はｍまたはｐが１のときはＡｒ3〜Ａｒ4のいずれかとの結合位置を示し、ｍまたはｐが２以上のときはＡｒ3〜Ａｒ4および一般式（Ｖ−１）〜（Ｖ−１７）で表される２価の連結基のいずれかとの結合位置を示す。
一般式（１−２）において、ｐは０〜６の整数を表し、ｐが２以上のとき、２つ以上のＶ2は同一であっても、異なっていても良い。ｐは一般式（１−１）中のｍと同義であり、好ましい範囲も同様である。
一般式（１−２）において、ｎは２以上の整数を表し、一般式（１−１）中のｎと同義であり、好ましい範囲も同様である。
【００４６】
一般式（１−２）において、Ｃｙはベンゼン環、ナフタレン環、またはアントラセン環を表す。Ｃｙが表すベンゼン環、ナフタレン環、またはアントラセン環は置換基を有していてもよく、該置換基としては特に制限は無く、一般式（１−１）のＲ12およびＲ14が採りうる置換基と同様であり、好ましい範囲も同様である。但し、ヒドロキシル基（−ＯＨ基）が置換していないことが、化合物の長期安定性を高める観点から好ましい。
Ｃｙが表すベンゼン環、ナフタレン環およびアントラセン環がシクロヘキサジエノン環と縮環する部位は特に制限はない。具体的には、ベンゼン環、ナフタレン環またはアントラセン環が、前記一般式（１−２）で表されるｎ個の繰り返し単位からなる化合物が回転対称な骨格の化合物となるように縮環していることが好ましく、下記一般式（２−１）、（２−２）、（２−３）、（２−４）または（２−５）で表されるｎ個の繰り返し単位からなる化合物となるように縮環していることがより好ましい。
一般式（２−１）
【化３１】
0005972230.tif 000032
一般式（２−２）
【化３２】
0005972230.tif 000033
一般式（２−３）
【化３３】
0005972230.tif 000034
一般式（２−４）
【化３４】
0005972230.tif 000035
一般式（２−５）
【化３５】
0005972230.tif 000036
（一般式（２−１）〜（２−５）中、Ｒ15〜Ｒ18およびＲ21〜Ｒ42はそれぞれ独立に水素原子または置換基を表す。Ａｒ3およびＡｒ4はそれぞれ独立にヘテロアリーレン基またはアリーレン基を表す。Ｖ2は２価の連結基を表す。ｐは０〜６の整数を表し、２以上のとき、２つ以上のＶ2は同一であっても、異なっていても良い。ｎは２以上を表す。）
【００４７】
一般式（２−１）〜（２−５）において、Ｒ15〜Ｒ18およびＲ21〜Ｒ42はそれぞれ独立に水素原子または置換基を表す。
一般式（２−１）〜（２−５）のＲ15〜Ｒ18が採りうる置換基としては、一般式（１−２）のＲ15〜Ｒ18が採りうる置換基と同様であり、好ましい範囲も同様である。
一般式（２−１）〜（２−５）のＲ21〜Ｒ42が採りうる置換基としては、一般式（１−１）のＲ12およびＲ14が採りうる置換基と同様であり、好ましい範囲も同様である。
前記一般式（２−１）においてＲ15〜Ｒ18、Ｒ21およびＲ22の少なくとも１つが一般式（Ｗ）で表される基であることが好ましく、Ｒ16、Ｒ17、Ｒ21およびＲ22の少なくとも２つが前記一般式（Ｗ）で表される基であることがより好ましく、Ｒ21とＲ22がともに前記一般式（Ｗ）で表される基であることが特に好ましい。
前記一般式（２−２）においてＲ15〜Ｒ18およびＲ23〜Ｒ26の少なくとも１つが一般式（Ｗ）で表される基であることが好ましく、Ｒ16、Ｒ17、Ｒ23、Ｒ24、Ｒ25およびＲ26の少なくとも２つが前記一般式（Ｗ）で表される基であることがより好ましく、Ｒ23、Ｒ24、Ｒ25およびＲ26がすべて前記一般式（Ｗ）で表される基であることが特に好ましい。
前記一般式（２−３）においてＲ15〜Ｒ18およびＲ27〜Ｒ32の少なくとも１つが一般式（Ｗ）で表される基であることが好ましく、Ｒ16、Ｒ17およびＲ27〜Ｒ32の少なくとも２つが前記一般式（Ｗ）で表される基であることがより好ましく、Ｒ28とＲ31がともに前記一般式（Ｗ）で表される基であることが特に好ましい。
前記一般式（２−４）においてＲ15〜Ｒ18およびＲ33〜Ｒ36の少なくとも１つが一般式（Ｗ）で表される基であることが好ましく、Ｒ15〜Ｒ18のうち０〜２つと、Ｒ33〜Ｒ36のうち２〜４つが一般式（Ｗ）で表される基であることがより好ましく、Ｒ15〜Ｒ18のうち２つと、Ｒ33〜Ｒ36のうち２つが一般式（Ｗ）で表される基であることが特に好ましい。
前記一般式（２−５）においてＲ15〜Ｒ18およびＲ37〜Ｒ42の少なくとも１つが一般式（Ｗ）で表される基であることが好ましく、Ｒ15〜Ｒ18のうち０〜２つと、Ｒ37〜Ｒ42のうち２〜６つが一般式（Ｗ）で表される基であることがより好ましく、Ｒ15〜Ｒ18のうち２つと、Ｒ37〜Ｒ42のうち２つが一般式（Ｗ）で表される基であることが特に好ましい。
一般式（２−１）〜（２−５）において、Ａｒ3およびＡｒ4はそれぞれ独立に複素芳香環または芳香環を表す。Ａｒ3およびＡｒ4が採りうるヘテロアリーレン基またはアリーレン基としては、一般式（１−２）中のＡｒ3およびＡｒ4が採りうるヘテロアリーレン基またはアリーレン基と同様であり、好ましい範囲も同様である。
一般式（２−１）〜（２−５）においてＶ2は２価の連結基を表す。Ｖ2が採りうる２価の連結基としては、一般式（１−２）中のＶ2が採りうる２価の連結基と同様であり、好ましい範囲も同様である。
一般式（２−１）〜（２−５）においてｐは０〜６の整数を表し、ｐが２以上のとき、２つ以上のＶ2は同一であっても、異なっていても良い。一般式（２−１）〜（２−５）中のｐは一般式（１−２）中のｐと同義であり、好ましい範囲も同様である。
一般式（２−１）〜（２−５）においてｎは２以上の整数を表し、一般式（１−２）中のｎと同義であり、好ましい範囲も同様である。
【００４８】
一般式（１−２）で表されるｎ個の繰り返し単位からなる化合物としては、一般式（２−１）〜（２−２）で表されるｎ個の繰り返し単位からなる化合物であることがπ平面の広がりの大きさと高溶解性のバランスを保つ観点から好ましく、一般式（２−１）で表されるｎ個の繰り返し単位からなる化合物であることがより好ましい。
【００４９】
以下に上記一般式（１−１）または（１−２）で表されるｎ個の繰り返し単位からなる化合物の具体例を以下に下記一般式（ＭＶ）で表されるｎ個の繰り返し単位からなる化合物として示すが、本発明で用いることができる一般式（１−１）または（１−２）で表されるｎ個の繰り返し単位からなる化合物は、これらの具体例により限定的に解釈されるべきものではない。
【００５０】
【化３６】
0005972230.tif 000037
（一般式（ＭＶ）中、Ｍ1は下記表中の２価の連結基Ｍ1を表し、Ｖｘは下記表中の２価の連結基Ｖｘを表し、ｎは２以上の整数を表す。）
【００５１】
【表１】
0005972230.tif 000038
【００５２】
【表２】
0005972230.tif 000039
【００５３】
【表３】
0005972230.tif 000040
【００５４】
上記表中、Ｍ１は下記一般式（１−１Ｍ）、（２−１Ｍ）、（２−２Ｍ）、（２−３Ｍ）、（２−４Ｍ）または（２−５Ｍ）で表される連結基を表し、Ｖｘは後述の連結基Ｖ１〜Ｖ５０を表す。
【００５５】
一般式（１−１Ｍ）
【化３７】
0005972230.tif 000041
【００５６】
一般式（１−１Ｍ）中、Ａｒ1、Ａｒ2、Ｒ11〜Ｒ14はそれぞれ以下の基を表す。
【表４】
0005972230.tif 000042
【００５７】
【表５】
0005972230.tif 000043
【００５８】
【表６】
0005972230.tif 000044
【００５９】
【表７】
0005972230.tif 000045
【００６０】
【表８】
0005972230.tif 000046
【００６１】
【表９】
0005972230.tif 000047
【００６２】
一般式（２−１Ｍ）
【化３８】
0005972230.tif 000048
【００６３】
一般式（２−１Ｍ）中、Ａｒ3、Ａｒ4、Ｒ15〜Ｒ18、Ｒ21およびＲ22はそれぞれ以下の基を表す。
【表１０】
0005972230.tif 000049
【００６４】
【表１１】
0005972230.tif 000050
【００６５】
【表１２】
0005972230.tif 000051
【００６６】
【表１３】
0005972230.tif 000052
【００６７】
【表１４】
0005972230.tif 000053
【００６８】
【表１５】
0005972230.tif 000054
【００６９】
一般式（２−２Ｍ）
【化３９】
0005972230.tif 000055
【００７０】
一般式（２−２Ｍ）中、Ａｒ3、Ａｒ4、Ｒ15〜Ｒ18、Ｒ23〜Ｒ26はそれぞれ以下の基を表す。
【表１６】
0005972230.tif 000056
【００７１】
【表１７】
0005972230.tif 000057
【００７２】
一般式（２−３Ｍ）
【化４０】
0005972230.tif 000058
【００７３】
一般式（２−３Ｍ）中、Ａｒ3、Ａｒ4、Ｒ15〜Ｒ18、Ｒ27〜Ｒ32はそれぞれ以下の基を表す。
【表１８】
0005972230.tif 000059
【００７４】
【表１９】
0005972230.tif 000060
【００７５】
一般式（２−４Ｍ）
【化４１】
0005972230.tif 000061
一般式（２−４Ｍ）中、Ａｒ3、Ａｒ4、Ｒ15〜Ｒ18、Ｒ33〜Ｒ36はそれぞれ以下の基を表す。
【表２０】
0005972230.tif 000062
【００７６】
【表２１】
0005972230.tif 000063
【００７７】
一般式（２−５Ｍ）
【化４２】
0005972230.tif 000064
【００７８】
一般式（２−５Ｍ）中、Ａｒ3、Ａｒ4、Ｒ15〜Ｒ18、Ｒ37〜Ｒ42はそれぞれ以下の基を表す。
【表２２】
0005972230.tif 000065
【００７９】
【表２３】
0005972230.tif 000066
【００８０】
連結基Ｖ１〜Ｖ５０
【表２４】
0005972230.tif 000067
【００８１】
【表２５】
0005972230.tif 000068
【００８２】
【表２６】
0005972230.tif 000069
【００８３】
上記一般式（１−１）または（１−２）で表されるｎ個の繰り返し単位からなる化合物は、繰り返し構造を２以上有する化合物であり、繰り返し単位数ｎが２〜９のオリゴマーでも、繰り返し単位数ｎが１０以上である高分子でも良い。
前記一般式（１−１）または（１−２）で表されるｎ個の繰り返し単位からなる化合物が繰り返し単位数が２〜９のオリゴマーの場合は、分子量が１５００以上であることが好ましく、２０００以上であることがより好ましい。
前記一般式（１−１）または（１−２）で表されるｎ個の繰り返し単位からなる化合物が高分子化合物の場合は、重量平均分子量が１００００以上であることが好ましく、３００００以上であることがより好ましく、５００００以上であることが特に好ましい。上限については特に制限はないが、２００００００以下であることが好ましく、１００００００以下であることがより好ましい。分子量を上記上限値以下とすることにより、分子間相互作用を高めキャリア伝達が有利となるだけでではなく、溶解性も保持されるため好ましい。
本発明における重量平均分子量は、ポリマーをテトラヒドロフラン（ＴＨＦ）に溶解し、東ソー製高速ＧＰＣ（ＨＬＣ−８２２０ＧＰＣ）を用いたゲルパーミエイションクロマトグラフィー（ＧＰＣ）によって測定される値とする。本発明における重量平均分子量は、ポリスチレンを標準物質とした値である。
【００８４】
前記一般式（１−１）または（１−２）で表されるｎ個の繰り返し単位からなる化合物は、例えば、Ｃｈｅｍｉｃａｌ  Ｒｅｖｉｅｗｓ，２０１１年，１１１巻，１４９３頁などに記載のカップリング反応を用いて合成することができる。
本発明の化合物の合成において、いかなる反応条件を用いてもよい。反応溶媒としては、いかなる溶媒を用いてもよい。また、環形成反応促進のために、酸または塩基を用いることが好ましく、特に塩基を用いることが好ましい。最適な反応条件は、目的とするシクロヘキサジエノン誘導体の構造により異なるが、上記の文献に記載された具体的な反応条件を参考に設定することができる。
【００８５】
各種置換基を有する合成中間体は公知の反応を組み合わせて合成することができる。また、各置換基はいずれの中間体の段階で導入してもよい。中間体の合成後は、カラムクロマトグラフィー、再結晶等による精製を行う事が好ましい。
【００８６】
＜有機薄膜トランジスタの構造＞
本発明の有機薄膜トランジスタは、前記一般式（１−１）または（１−２）で表されるｎ個の繰り返し単位からなる化合物を含む半導体活性層を有する。
本発明の有機薄膜トランジスタは、さらに前記半導体活性層以外にその他の層を含んでいてもよい。
本発明の有機薄膜トランジスタは、有機電界効果トランジスタ（Ｆｉｅｌｄ  Ｅｆｆｅｃｔ  Ｔｒａｎｓｉｓｔｏｒ、ＦＥＴ）として用いられることが好ましく、ゲート−チャンネル間が絶縁されている絶縁ゲート型ＦＥＴとして用いられることがより好ましい。
以下、本発明の有機薄膜トランジスタの好ましい構造の態様について、図面を用いて詳しく説明するが、本発明はこれらの態様に限定されるものではない。
【００８７】
（積層構造）
有機電界効果トランジスタの積層構造としては特に制限はなく、公知の様々な構造のものとすることができる。
本発明の有機薄膜トランジスタの構造の一例としては、最下層の基板の上面に、電極、絶縁体層、半導体活性層（有機半導体層）、２つの電極を順に配置した構造（ボトムゲート・トップコンタクト型）を挙げることができる。この構造では、最下層の基板の上面の電極は基板の一部に設けられ、絶縁体層は、電極以外の部分で基板と接するように配置される。また、半導体活性層の上面に設けられる２つの電極は、互いに隔離して配置される。
ボトムゲート・トップコンタクト型素子の構成を図１に示す。図１は、本発明の有機薄膜トランジスタの一例の構造の断面を示す概略図である。図１の有機薄膜トランジスタは、最下層に基板１１を配置し、その上面の一部に電極１２を設け、さらに該電極１２を覆い、かつ電極１２以外の部分で基板１１と接するように絶縁体層１３を設けている。さらに絶縁体層１３の上面に半導体活性層１４を設け、その上面の一部に２つの電極１５ａと１５ｂとを隔離して配置している。
図１に示した有機薄膜トランジスタは、電極１２がゲートであり、電極１５ａと電極１５ｂはそれぞれドレインまたはソースである。また、図１に示した有機薄膜トランジスタは、ドレイン−ソース間の電流通路であるチャンネルと、ゲートとの間が絶縁されている絶縁ゲート型ＦＥＴである。
【００８８】
本発明の有機薄膜トランジスタの構造の一例としては、ボトムゲート・ボトムコンタクト型素子を挙げることができる。
ボトムゲート・ボトムコンタクト型素子の構成を図２に示す。図２は本発明の実施例でＦＥＴ特性測定用基板として製造した有機薄膜トランジスタの構造の断面を示す概略図である。図２の有機薄膜トランジスタは、最下層に基板３１を配置し、その上面の一部に電極３２を設け、さらに該電極３２を覆い、かつ電極３２以外の部分で基板３１と接するように絶縁体層３３を設けている。さらに絶縁体層３３の上面に半導体活性層３５を設け、電極３４ａと３４ｂが半導体活性層３５の下部にある。
図２に示した有機薄膜トランジスタは、電極３２がゲートであり、電極３４ａと電極３４ｂはそれぞれドレインまたはソースである。また、図２に示した有機薄膜トランジスタは、ドレイン−ソース間の電流通路であるチャンネルと、ゲートとの間が絶縁されている絶縁ゲート型ＦＥＴである。
【００８９】
本発明の有機薄膜トランジスタの構造としては、その他、絶縁体、ゲート電極が半導体活性層の上部にあるトップゲート・トップコンタクト型素子や、トップゲート・ボトムコンタクト型素子も好ましく用いることができる。
【００９０】
（厚さ）
本発明の有機薄膜トランジスタは、より薄いトランジスタとする必要がある場合には、例えばトランジスタ全体の厚さを０．１〜０．５μｍとすることが好ましい。
【００９１】
（封止）
有機薄膜トランジスタ素子を大気や水分から遮断し、有機薄膜トランジスタ素子の保存性を高めるために、有機薄膜トランジスタ素子全体を金属の封止缶やガラス、窒化ケイ素などの無機材料、パリレンなどの高分子材料や、低分子材料などで封止してもよい。
以下、本発明の有機薄膜トランジスタの各層の好ましい態様について説明するが、本発明はこれらの態様に限定されるものではない。
【００９２】
＜基板＞
（材料）
本発明の有機薄膜トランジスタは、基板を含むことが好ましい。
前記基板の材料としては特に制限はなく、公知の材料を用いることができ、例えば、ポリエチレンナフトエート（ＰＥＮ）、ポリエチレンテレフタレート（ＰＥＴ）などのポリエステルフィルム、シクロオレフィンポリマーフィルム、ポリカーボネートフィルム、トリアセチルセルロース（ＴＡＣ）フィルム、ポリイミドフィルム、およびこれらポリマーフィルムを極薄ガラスに貼り合わせたもの、セラミック、シリコン、石英、ガラス、などを挙げることができ、シリコンが好ましい。
【００９３】
＜電極＞
（材料）
本発明の有機薄膜トランジスタは、電極を含むことが好ましい。
前記電極の構成材料としては、例えば、Ｃｒ、Ａｌ、Ｔａ、Ｍｏ、Ｎｂ、Ｃｕ、Ａｇ、Ａｕ、Ｐｔ、Ｐｄ、Ｉｎ、ＮｉあるいはＮｄなどの金属材料やこれらの合金材料、あるいはカーボン材料、導電性高分子などの既知の導電性材料であれば特に制限することなく使用できる。
【００９４】
（厚さ）
電極の厚さは特に制限はないが、１０〜５０ｎｍとすることが好ましい。
ゲート幅（またはチャンネル幅）Ｗとゲート長（またはチャンネル長）Ｌに特に制限はないが、これらの比Ｗ／Ｌが１０以上であることが好ましく、２０以上であることがより好ましい。
【００９５】
＜絶縁層＞
（材料）
絶縁層を構成する材料は必要な絶縁効果が得られれば特に制限はないが、例えば、二酸化ケイ素、窒化ケイ素、ＰＴＦＥ、ＣＹＴＯＰ等のフッ素ポリマー系絶縁材料、ポリエステル絶縁材料、ポリカーボネート絶縁材料、アクリルポリマー系絶縁材料、エポキシ樹脂系絶縁材料、ポリイミド絶縁材料、ポリビニルフェノール樹脂系絶縁材料、ポリパラキシリレン樹脂系絶縁材料などが挙げられる。
絶縁層の上面は表面処理がなされていてもよく、例えば、二酸化ケイ素表面をヘキサメチルジシラザン（ＨＭＤＳ）やオクタデシルトリクロロシラン（ＯＴＳ）の塗布により表面処理した絶縁層を好ましく用いることができる。
【００９６】
（厚さ）
絶縁層の厚さに特に制限はないが、薄膜化が求められる場合は厚さを１０〜４００ｎｍとすることが好ましく、２０〜２００ｎｍとすることがより好ましく、５０〜２００ｎｍとすることが特に好ましい。
【００９７】
＜半導体活性層＞
（材料）
本発明の有機薄膜トランジスタは、前記半導体活性層が前記一般式（１−１）または（１−２）で表されるｎ個の繰り返し単位からなる化合物、すなわち本発明の化合物を含むことを特徴とする。
前記半導体活性層は、本発明の化合物からなる層であってもよく、本発明の化合物に加えて後述のポリマーバインダーがさらに含まれた層であってもよい。また、成膜時の残留溶媒が含まれていてもよい。
前記半導体活性層中における前記ポリマーバインダーの含有量は、特に制限はないが、好ましくは０〜９５質量％の範囲内で用いられ、より好ましくは１０〜９０質量％の範囲内で用いられ、さらに好ましくは２０〜８０質量％の範囲内で用いられ、特に好ましくは３０〜７０質量％の範囲内で用いられる。
【００９８】
（厚さ）
半導体活性層の厚さに特に制限はないが、薄膜化が求められる場合は厚さを１０〜４００ｎｍとすることが好ましく、１０〜２００ｎｍとすることがより好ましく、１０〜１００ｎｍとすることが特に好ましい。
【００９９】
［非発光性有機半導体デバイス用有機半導体材料］
本発明は、前記一般式（１−１）または（１−２）で表されるｎ個の繰り返し単位からなる化合物、すなわち本発明の化合物を含有する非発光性有機半導体デバイス用有機半導体材料にも関する。
【０１００】
（非発光性有機半導体デバイス）
なお、本明細書において、「非発光性有機半導体デバイス」とは、発光することを目的としないデバイスを意味する。非発光性有機半導体デバイスは、薄膜の層構造を有するエレクトロニクス要素を用いた非発光性有機半導体デバイスとすることが好ましい。非発光性有機半導体デバイスには、有機薄膜トランジスタ、有機光電変換素子（光センサ用途の固体撮像素子、エネルギー変換用途の太陽電池等）、ガスセンサ、有機整流素子、有機インバータ、情報記録素子などが包含される。有機光電変換素子は光センサ用途（固体撮像素子）、エネルギー変換用途（太陽電池）のいずれにも用いることができる。好ましくは、有機光電変換素子、有機薄膜トランジスタであり、さらに好ましくは有機薄膜トランジスタである。すなわち、本発明の非発光性有機半導体デバイス用有機半導体材料は、上述のとおり有機薄膜トランジスタ用材料であることが好ましい。
【０１０１】
（有機半導体材料）
本明細書において、「有機半導体材料」とは、半導体の特性を示す有機材料のことである。無機材料からなる半導体と同様に、正孔をキャリアとして伝導するｐ型（ホール輸送性）有機半導体と、電子をキャリアとして伝導するｎ型（電子輸送性）有機半導体がある。
本発明の化合物はｐ型有機半導体材料、ｎ型の有機半導体材料のどちらとして用いてもよいが、ｐ型として用いることがより好ましい。有機半導体中のキャリアの流れやすさはキャリア移動度μで表される。キャリア移動度μは高い方がよく、１×１０-3ｃｍ2／Ｖｓ以上であることが好ましく、５×１０-3ｃｍ2／Ｖｓ以上であることがより好ましく、１×１０-2ｃｍ2／Ｖｓ以上であることが特に好ましく、１×１０-1ｃｍ2／Ｖｓ以上であることがより特に好ましく、１ｃｍ2／Ｖｓ以上であることがよりさらに特に好ましい。キャリア移動度μは電界効果トランジスタ（ＦＥＴ）素子を作製したときの特性や飛行時間計測（ＴＯＦ）法により求めることができる。
【０１０２】
［非発光性有機半導体デバイス用有機半導体薄膜］
（材料）
本発明は、上記一般式（１−１）または（１−２）で表されるｎ個の繰り返し単位からなる化合物、すなわち本発明の化合物を含有する非発光性有機半導体デバイス用有機半導体薄膜にも関する。
本発明の非発光性有機半導体デバイス用有機半導体薄膜は、前記一般式（１−１）または（１−２）で表されるｎ個の繰り返し単位からなる化合物、すなわち本発明の化合物を含有し、ポリマーバインダーを含有しない態様も好ましい。
また、本発明の非発光性有機半導体デバイス用有機半導体薄膜は、前記一般式（１−１）または（１−２）で表されるｎ個の繰り返し単位からなる化合物、すなわち本発明の化合物とポリマーバインダーを含有してもよい。
【０１０３】
前記ポリマーバインダーとしては、ポリスチレン、ポリカーボネート、ポリアリレート、ポリエステル、ポリアミド、ポリイミド、ポリウレタン、ポリシロキサン、ポリスルフォン、ポリメチルメタクリレート、ポリメチルアクリレート、セルロース、ポリエチレン、ポリプロピレンなどの絶縁性ポリマー、およびこれらの共重合体、ポリビニルカルバゾール、ポリシランなどの光伝導性ポリマー、ポリチオフェン、ポリピロール、ポリアニリン、ポリパラフェニレンビニレンなどの導電性ポリマー、半導体ポリマーを挙げることができる。
前記ポリマーバインダーは、単独で使用してもよく、あるいは複数併用してもよい。
また、有機半導体材料と前記ポリマーバインダーとは均一に混合していてもよく、一部または全部が相分離していてもよいが、電荷移動度の観点では、膜中で膜厚方向に有機半導体とバインダーが相分離した構造が、バインダーが有機半導体の電荷移動を妨げず最も好ましい。
薄膜の機械的強度を考慮するとガラス転移温度の高いポリマーバインダーが好ましく、電荷移動度を考慮すると極性基を含まない構造のポリマーバインダーや光伝導性ポリマー、導電性ポリマーが好ましい。
ポリマーバインダーの使用量は、特に制限はないが、本発明の非発光性有機半導体デバイス用有機半導体薄膜中、好ましくは０〜９５質量％の範囲内で用いられ、より好ましくは１０〜９０質量％の範囲内で用いられ、さらに好ましくは２０〜８０質量％の範囲内で用いられ、特に好ましくは３０〜７０質量％の範囲内で用いられる。
【０１０４】
さらに、本発明では、化合物が上述した構造をとることにより、膜質の良い有機薄膜を得ることができる。具体的には、本発明で得られる化合物は、結晶性が良いため、十分な膜厚を得ることができ、得られた本発明の非発光性有機半導体デバイス用有機半導体薄膜は良質なものとなる。
【０１０５】
（成膜方法）
本発明の化合物を基板上に成膜する方法はいかなる方法でもよい。
成膜の際、基板を加熱または冷却してもよく、基板の温度を変化させることで膜質や膜中での分子のパッキングを制御することが可能である。基板の温度としては特に制限はないが、０℃から２００℃の間であることが好ましく、１５℃〜１００℃の間であることがより好ましく、２０℃〜９５℃の間であることが特に好ましい。
本発明の化合物を基板上に成膜するとき、真空プロセスあるいは溶液プロセスにより成膜することが可能であり、いずれも好ましい。
【０１０６】
真空プロセスによる成膜の具体的な例としては、真空蒸着法、スパッタリング法、イオンプレーティング法、分子ビームエピタキシー（ＭＢＥ）法などの物理気相成長法あるいはプラズマ重合などの化学気相蒸着（ＣＶＤ）法が挙げられ、真空蒸着法を用いることが特に好ましい。
【０１０７】
溶液プロセスによる成膜とは、ここでは有機化合物を溶解させることができる溶媒中に溶解させ、その溶液を用いて成膜する方法をさす。具体的には、一般式（１−１）または（１−２）で表されるｎ個の繰り返し単位からなる化合物と有機溶媒を含む本発明の組成物を用いて塗布する。具体的には、キャスト法、ディップコート法、ダイコーター法、ロールコーター法、バーコーター法、スピンコート法などの塗布法、インクジェット法、スクリーン印刷法、グラビア印刷法、フレキソグラフィー印刷法、オフセット印刷法、マイクロコンタクト印刷法などの各種印刷法、Ｌａｎｇｍｕｉｒ−Ｂｌｏｄｇｅｔｔ（ＬＢ）法などの通常の方法を用いることができ、キャスト法、スピンコート法、インクジェット法、グラビア印刷法、フレキソグラフィー印刷法、オフセット印刷法、マイクロコンタクト印刷法を用いることが特に好ましい。
本発明の非発光性有機半導体デバイス用有機半導体薄膜は、溶液塗布法により作製されたことが好ましい。また、本発明の非発光性有機半導体デバイス用有機半導体薄膜がポリマーバインダーを含有する場合、層を形成する材料とポリマーバインダーとを適当な溶媒に溶解させ、または分散させて塗布液とし、各種の塗布法により形成されることが好ましい。
以下、溶液プロセスによる成膜に用いることができる、本発明の非発光性有機半導体デバイス用塗布溶液について説明する。
【０１０８】
［組成物、非発光性有機半導体デバイス用塗布溶液］
本発明は、前記一般式（１−１）または（１−２）で表されるｎ個の繰り返し単位からなる化合物、すなわち本発明の化合物を含有する組成物、非発光性有機半導体デバイス用塗布溶液にも関する。
溶液プロセスを用いて基板上に成膜する場合、層を形成する材料を適当な有機溶媒（例えば、ヘキサン、オクタン、デカン、トルエン、キシレン、メシチレン、エチルベンゼン、デカリン、１−メチルナフタレンなどの炭化水素系溶媒、例えば、アセトン、メチルエチルケトン、メチルイソブチルケトン、シクロヘキサノンなどのケトン系溶媒、例えば、ジクロロメタン、クロロホルム、テトラクロロメタン、ジクロロエタン、トリクロロエタン、テトラクロロエタン、クロロベンゼン、ジクロロベンゼン、クロロトルエンなどのハロゲン化炭化水素系溶媒、例えば、酢酸エチル、酢酸ブチル、酢酸アミルなどのエステル系溶媒、例えば、メタノール、プロパノール、ブタノール、ペンタノール、ヘキサノール、シクロヘキサノール、メチルセロソルブ、エチルセロソルブ、エチレングリコールなどのアルコール系溶媒、例えば、ジブチルエーテル、テトラヒドロフラン、ジオキサン、アニソールなどのエーテル系溶媒、例えば、Ｎ，Ｎ−ジメチルホルムアミド、Ｎ，Ｎ−ジメチルアセトアミド、１−メチルー２−ピロリドン、１−メチルー２−イミダゾリジノン等のアミド・イミド系溶媒、ジメチルスルフォキサイドなどのスルホキシド系溶媒、アセトニトリルなどのニトリル系溶媒）および／または水に溶解、または分散させて塗布液とし、各種の塗布法により薄膜を形成することができる。溶媒は単独で用いてもよく、複数組み合わせて用いてもよい。これらの中でも、芳香族炭化水素系溶媒、ハロゲン化炭化水素系溶媒、エーテル系溶媒またはケトン系溶媒が好ましく、芳香族炭化水素系溶媒、エーテル系溶媒またはケトン系溶媒がより好ましい。具体的には、トルエン、キシレン、メシチレン、テトラリン、クロロベンゼン、ジクロロベンゼン、アニソール、イソホロン、ジイソプロピルベンゼン、ｓ−ブチルベンゼンがより好ましく、トルエン、キシレン、テトラリン、ジイソプロピルベンゼン、ｓ−ブチルベンゼンが特に好ましい。その塗布液中の一般式（１−１）または（１−２）で表されるｎ個の繰り返し単位からなる化合物の濃度は、好ましくは、０．１〜８０質量％、より好ましくは０．１〜１０質量％、特に好ましくは０．５〜１０質量％とすることにより、任意の厚さの膜を形成できる。
これらの中でも、有機溶剤としては、沸点が１５０℃以上の芳香族系の溶剤であって、活性水素を含まない溶剤が、一般式（１−１）または（１−２）で表されるｎ個の繰り返し単位からなる化合物との溶解性およびキャリア移動度を高める観点から好ましい。このような溶剤としては、例えば、テトラリン、ジクロロベンゼン、アニソール、イソホロン、ジイソプロピルベンゼン、ｓ−ブチルベンゼン）などが挙げられる。本発明に用いられる有機溶剤としては、（ジクロロベンゼン、テトラリン、ジイソプロピルベンゼン、ｓ−ブチルベンゼン）が好ましく、テトラリン、ジイソプロピルベンゼン、ｓ−ブチルベンゼンがより好ましい。
【０１０９】
溶液プロセスで成膜するためには、上記で挙げた溶媒などに材料が溶解することが必要であるが、単に溶解するだけでは不十分である。通常、真空プロセスで成膜する材料でも、溶媒にある程度溶解させることができる。しかし、溶液プロセスでは、材料を溶媒に溶解させて塗布した後で、溶媒が蒸発して薄膜が形成する過程があり、溶液プロセス成膜に適さない材料は結晶性が高いものが多いため、この過程で不適切に結晶化（凝集）してしまい良好な薄膜を形成させることが困難である。一般式（１−１）または（１−２）で表されるｎ個の繰り返し単位からなる化合物は、このような結晶化（凝集）が起こりにくい点でも優れている。
【０１１０】
本発明の非発光性有機半導体デバイス用塗布溶液は、前記一般式（１−１）または（１−２）で表されるｎ個の繰り返し単位からなる化合物、すなわち本発明の化合物を含み、ポリマーバインダーを含有しない態様も好ましい。
また、本発明の非発光性有機半導体デバイス用塗布溶液は、前記一般式（１−１）または（１−２）で表されるｎ個の繰り返し単位からなる化合物、すなわち本発明の化合物とポリマーバインダーを含有してもよい。この場合、層を形成する材料とポリマーバインダーとを前述の適当な溶媒に溶解させ、または分散させて塗布液とし、各種の塗布法により薄膜を形成することができる。ポリマーバインダーとしては、上述したものから選択することができる。
【実施例】
【０１１１】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０１１２】
［実施例１］
＜合成例１＞  化合物３の合成
以下のスキームに示した具体的合成手順にしたがって、一般式（１−１）で表されるｎ個の繰り返し単位からなる化合物である、化合物１を合成する。中間体１は、Ｊｏｕｒｎａｌ  ｏｆ  ｔｈｅ  Ａｍｅｒｉｃａｎ  Ｃｈｅｍｉｃａｌ  Ｓｏｃｉｅｔｙ，１９９１年，１１３巻，１８６２頁に記載の手法を参考に合成し、中間体４は、Ｊｏｕｒｎａｌ  ｏｆ  ｔｈｅ  Ａｍｅｒｉｃａｎ  Ｃｈｅｍｉｃａｌ  Ｓｏｃｉｅｔｙ，２０１３年，１３５巻，４６５６頁に記載の手法を参考に合成した。
【化４３】
0005972230.tif 000070
【０１１３】
なお、得られた化合物の同定は元素分析、ＮＭＲスペクトルにより行った。
【０１１４】
他の実施例に用いた一般式（１−１）で表されるｎ個の繰り返し単位からなる化合物も、化合物３と同様にして合成する。
【０１１５】
［実施例２］
＜合成例２：化合物１１０の合成＞
以下のスキームに示した具体的合成手順にしたがって、一般式（１−２）で表されるｎ個の繰り返し単位からなる化合物である、化合物１１０を合成する。中間体９は、米国特許７７７２４８５号に記載の手法を参考に合成した。
【化４４】
0005972230.tif 000071
【０１１６】
なお、得られた化合物の同定は元素分析、ＮＭＲスペクトルにより行った。
また、各化合物の分子量を本明細書中に記載の方法で測定したところ、各化合物の重量平均分子量は５００００〜２０００００の範囲であることがわかった。すなわち、一般式（１−１）または（１−２）で表される各化合物の繰り返し単位数ｎは、５０〜２００の範囲であることがわかった。
【０１１７】
他の実施例に用いた一般式（１−２）で表されるｎ個の繰り返し単位からなる化合物も、化合物１１０と同様にして合成する。
【０１１８】
比較素子の半導体活性層（有機半導体層）に用いた比較化合物１を、各文献に記載の方法にしたがって合成した。比較化合物１の構造を以下に示す。
比較化合物１：Ｃｈｅｍｉｓｔｒｙ  −  Ａ  Ｅｕｒｏｐｅａｎ  Ｊｏｕｒｎａｌ  （２０１３），  １９（１），  ３７２−３８１に記載の化合物ＰＢＤＮ
【化４５】
0005972230.tif 000072
【０１１９】
＜素子作製・評価＞
［実施例３］
＜非発光性有機半導体デバイス用塗布液の作製＞
本発明の化合物または比較化合物（各１０ｍｇ）とトルエン（１ｍＬ）を混合し、１００℃に加熱した組成物を、実施例２の非発光性有機半導体デバイス用塗布溶液とした。完溶しなかったものについては、０．２μｍのフィルターを用いて濾過をおこなった。
【０１２０】
＜化合物単独で半導体活性層（有機半導体層）を形成＞
非発光性有機半導体デバイス用塗布液を窒素雰囲気下、スピンコートすることで、非発光性有機半導体デバイス用有機半導体薄膜を形成し、ＦＥＴ特性測定用の実施例３の有機薄膜トランジスタ素子を得た。ＦＥＴ特性測定用基板としては、ソースおよびドレイン電極としてくし型に配置されたクロム／金（ゲート幅Ｗ＝１００ｍｍ、ゲート長Ｌ＝１００μｍ）、絶縁膜としてＳｉＯ2（膜厚２００ｎｍ）を備えたボトムゲート・ボトムコンタクト構造のシリコン基板（図２に構造の概略図を示した）を用いた。
実施例３の有機薄膜トランジスタ素子のＦＥＴ特性は、セミオートプローバー（ベクターセミコン製、ＡＸ−２０００）を接続した半導体パラメーターアナライザー（Ａｇｉｌｅｎｔ製、４１５６Ｃ）を用いて常圧・窒素雰囲気下で、キャリア移動度、繰り返し駆動後の閾値電圧変化および成膜性の観点で評価した。
また、実施例３の非発光性有機半導体デバイス用塗布溶液を溶解性の観点で評価した。
得られた結果を下記表２７に示す。
【０１２１】
（ａ）溶解性評価
本発明の化合物または比較化合物（各１０ｍｇ）とトルエン（１ｍＬ）を混合し、１００℃に加熱後、室温にて３０分放置し、析出した固体の量により、溶解度を以下の３段階で評価した。
Ａ：析出無し
Ｂ：析出量が３０％未満
Ｃ：析出量が３０％以上
【０１２２】
（ｂ）キャリア移動度
各有機薄膜トランジスタ素子（ＦＥＴ素子）のソース電極−ドレイン電極間に−５０Ｖの電圧を印加し、ゲート電圧を２０Ｖ〜−１００Ｖの範囲で変化させ、ドレイン電流Ｉdを表わす式Ｉd＝（ｗ／２Ｌ）μＣi（Ｖg−Ｖth）2（式中、Ｌはゲート長、Ｗはゲート幅、Ｃiは絶縁層の単位面積当たりの容量、Ｖgはゲート電圧、Ｖthは閾値電圧）を用いてキャリア移動度μを算出した。なお、キャリア移動度が１×１０-5ｃｍ2／Ｖｓを下回るものに関しては特性が低過ぎるため、後の（ｃ）繰り返し駆動後の閾値電圧変化の評価は行わない。
【０１２３】
（ｃ）繰り返し駆動後の閾値電圧変化
各有機薄膜トランジスタ素子（ＦＥＴ素子）のソース電極−ドレイン電極間に−８０Ｖの電圧を印加し、ゲート電圧を＋２０Ｖ〜−１００Ｖの範囲で１００回繰り返して（ａ）と同様の測定を行い、繰り返し駆動前の閾値電圧Ｖ前と繰り返し駆動後の閾値電圧Ｖ後の差（｜Ｖ後−Ｖ前｜）を以下の３段階で評価した。この値は小さいほど素子の繰り返し駆動安定性が高く、好ましい。
Ａ：｜Ｖ後−Ｖ前｜≦５Ｖ
Ｂ：５Ｖ＜｜Ｖ後−Ｖ前｜≦１０Ｖ
Ｃ：｜Ｖ後−Ｖ前｜＞１０Ｖ
【０１２４】
（ｄ）成膜性評価
得られた各有機薄膜トランジスタ素子について、肉眼による観察および光学顕微鏡観察を行った。前記方法で１０個素子を作製し、ソース電極とドレイン電極上の膜ハジキの割合を評価した。
その結果を以下の３段階で評価した。
Ａ：１０％未満。
Ｂ：１０％以上３０％未満。
Ｃ：３０％以上。
【０１２５】
（ｅ）素子バラツキ
作製した３０素子の移動度を測定し、変動係数を算出した。その結果を以下の３段階で評価した。
Ａ：３０％未満
Ｂ：３０％以上５０％未満
Ｃ：５０％以上
【０１２６】
【表２７】
0005972230.tif 000073
【０１２７】
上記表２７より、本発明の化合物は有機溶媒への溶解性が良好であり、本発明の化合物を用いた有機薄膜トランジスタ素子は、キャリア移動度が高いことがわかった。そのため、本発明の化合物は非発光性有機半導体デバイス用有機半導体材料として好ましく用いられることがわかった。
一方、比較化合物１を用いた有機薄膜トランジスタ素子は、キャリア移動度が低いものであった。
なお、本発明の化合物を用いた有機薄膜トランジスタ素子は繰り返し駆動後の閾値電圧変化が小さく、比較化合物１を用いた有機薄膜トランジスタ素子は、繰り返し駆動後の閾値電圧変化が大きいものであった。また、本発明の化合物を用いた有機薄膜トランジスタ素子は、いずれも膜の平滑性・均一性が非常に高く、成膜性が良好であることが分かった。
【０１２８】
［実施例４］
＜半導体活性層（有機半導体層）形成＞
ゲート絶縁膜としてＳｉＯ2（膜厚３７０ｎｍ）を備えたシリコンウエハーを用い、オクチルトリクロロシランで表面処理をおこなった。
本発明の化合物または比較化合物（各１ｍｇ）とトルエン（１ｍＬ）を混合し、１００℃に加熱したものを、非発光性有機半導体デバイス用塗布溶液とした。この塗布溶液を窒素雰囲気下、９０℃に加熱したオクチルシラン表面処理シリコンウエハー上にキャストすることで、非発光性有機半導体デバイス用有機半導体薄膜を形成した。
更にこの薄膜表面にマスクを用いて金を蒸着することで、ソースおよびドレイン電極を作製し、ゲート幅Ｗ＝５ｍｍ、ゲート長Ｌ＝８０μｍのボトムゲート・トップコンタクト構造の有機薄膜トランジスタ素子を得た（図１に構造の概略図を示した）。
実施例４の有機薄膜トランジスタ素子のＦＥＴ特性は、セミオートプローバー（ベクターセミコン製、ＡＸ−２０００）を接続した半導体パラメーターアナライザー（Ａｇｉｌｅｎｔ製、４１５６Ｃ）を用いて常圧・窒素雰囲気下で、キャリア移動度、繰り返し駆動後の閾値電圧変化および成膜性の観点で評価した。
また、実施例４の非発光性有機半導体デバイス用塗布溶液を溶解性の観点で評価した。
得られた結果を下記表２８に示す。
【０１２９】
【表２８】
0005972230.tif 000074
【０１３０】
上記表２８より、本発明の化合物は有機溶媒への溶解性が良好であり、本発明の化合物を用いた有機薄膜トランジスタ素子は、キャリア移動度が高いことがわかった。そのため、本発明の化合物は非発光性有機半導体デバイス用有機半導体材料として好ましく用いられることがわかった。
一方、比較化合物１を用いた有機薄膜トランジスタ素子は、キャリア移動度が低いものであった。
なお、本発明の化合物を用いた有機薄膜トランジスタ素子は繰り返し駆動後の閾値電圧変化が小さく、比較化合物１を用いた有機薄膜トランジスタ素子は、繰り返し駆動後の閾値電圧変化が大きいものであった。また、本発明の化合物を用いた有機薄膜トランジスタ素子は、いずれも膜の平滑性・均一性が非常に高く、成膜性が良好であることが分かった。
【０１３１】
［実施例５］
＜化合物をバインダーとともに用いて半導体活性層（有機半導体層）を形成＞
本発明の化合物または比較化合物（各１ｍｇ）、ＰαＭＳ（ポリ（α−メチルスチレン、Ｍｗ＝３００,０００）、Ａｌｄｒｉｃｈ製）１ｍｇ、トルエン（１ｍＬ）を混合し、１００℃に加熱したものを塗布溶液として用いる以外は実施例３と同様にしてＦＥＴ特性測定用の有機薄膜トランジスタ素子を作製し、実施例３と同様の評価を行った。
得られた結果を下記表２９に示す。
【０１３２】
【表２９】
0005972230.tif 000075
【０１３３】
上記表２９より、本発明の化合物は有機溶媒への溶解性が良好であり、本発明の化合物を用いた有機薄膜トランジスタ素子は、キャリア移動度が高いことがわかった。そのため、本発明の化合物は非発光性有機半導体デバイス用有機半導体材料として好ましく用いられることがわかった。
一方、比較化合物１を用いた有機薄膜トランジスタ素子は、キャリア移動度が低いものであった。
なお、本発明の化合物を用いた有機薄膜トランジスタ素子は繰り返し駆動後の閾値電圧変化が小さく、比較化合物１を用いた有機薄膜トランジスタ素子は、繰り返し駆動後の閾値電圧変化が大きいものであった。また、本発明の化合物を用いた有機薄膜トランジスタ素子は、いずれも膜の平滑性・均一性が非常に高く、成膜性が良好であることが分かった。
【０１３４】
以上より、比較素子ではバインダーＰαＭＳと比較化合物の複合系で半導体活性層を形成した場合にキャリア移動度が非常に低くなるのに対し、本発明の有機薄膜トランジスタ素子では本発明の化合物をバインダーＰαＭＳとともに用いて半導体活性層を形成した場合も良好なキャリア移動度を示すことがわかった。
【符号の説明】
【０１３５】
１１  基板
１２  電極
１３  絶縁体層
１４  半導体活性層（有機物層、有機半導体層）
１５ａ、１５ｂ  電極
３１  基板
３２  電極
３３  絶縁体層
３４ａ、３４ｂ  電極
３５  半導体活性層（有機物層、有機半導体層）
【図１】
0005972230.tif 000098
【図２】
0005972230.tif 000099